(57)【要約】  優れた感度及び水への溶解性を有するラジカル重合開始剤、これを含有する組成物、その硬化物、その製造方法、および化合物を提供する。  一般式（Ａ）、2019160079.tif 000058（式（Ａ）中、Ｚ１は直接結合等であり、Ｚ２は＞ＣＲ１０２２等を表し、Ｒ１〜Ｒ８は水素原子等又は式（Ｂ１）、2019160079.tif 000059（式（Ｂ１）中、Ｌ１は直接結合等を、Ｂは酸性基の塩等を、ｂは１〜１０を、＊は結合箇所を表す。）で表される塩形成基を含む基を表し、Ｒ１〜Ｒ８の少なくとも１つは、塩形成基を含む基であり、Ｒ１０１等は水素原子等を表し、Ｒ１〜Ｒ８等に用いられるアルキル基等中の水素原子の１つ以上が、エチレン性不飽和基等で置換されていてもよく、Ｒ１〜Ｒ８等中のメチレン基の１つ以上が、二重結合等で置換されていてもよく、Ｒ１、Ｒ２等の隣接する基が、互いに結合して環を成してもよく、式（Ａ）中のベンゼン環と縮合環を成してもよく、Ｒ’は水素原子等を表す。）で表される化合物を含有する。
2019160079.tif 000002
【特許請求の範囲】
【請求項１】
下記一般式（Ａ）、
2019160079.tif 000050
（一般式（Ａ）中、Ｚ１は、直接結合、＞ＮＲ１０１、＞Ｏ、＞Ｓ、＞Ｓ＝Ｏ又は＞Ｃ＝Ｏであり、
Ｚ２は、＞ＣＲ１０２２、＞ＮＲ１０１、＞Ｏ、＞Ｓ、＞Ｓ＝Ｏ又は＞Ｃ＝Ｏを表し、
Ｒ１、Ｒ２、Ｒ３、Ｒ４、Ｒ５、Ｒ６、Ｒ７及びＲ８は、それぞれ独立に、水素原子、ＣＮ、ＮＯ２、水酸基、炭素原子数１〜２０のアルキル基、アルキル基で置換されていてもよい炭素原子数６〜３０のアリール基、アルキル基で置換されていてもよい炭素原子数７〜３０のアリールアルキル基、炭素原子数２〜２０の複素環含有基又は下記一般式（Ｂ１）、
2019160079.tif 000051
（一般式（Ｂ１）中、Ｌ１は、直接結合又はｂ＋１価の結合基を表し、
Ｂは、酸性基の塩又は塩基性基の塩を表し、
ｂは、１〜１０の整数を表し、
＊は、ベンゼン環との結合箇所を表す。）で表される塩形成基を含む基を表し、
Ｒ１、Ｒ２、Ｒ３、Ｒ４、Ｒ５、Ｒ６、Ｒ７及びＲ８の少なくとも１つは、前記塩形成基を含む基であり、
Ｒ１０１及びＲ１０２は、それぞれ独立に、水素原子、炭素原子数１〜２０のアルキル基、アルキル基で置換されていてもよい炭素原子数６〜３０のアリール基、アルキル基で置換されていてもよい炭素原子数７〜３０のアリールアルキル基又は炭素原子数２〜２０の複素環含有基を表し、
Ｒ１、Ｒ２、Ｒ３、Ｒ４、Ｒ５、Ｒ６、Ｒ７及びＲ８並びにＲ１０１及びＲ１０２に用いられるアルキル基、アルキル基で置換されていてもよいアリール基、アルキル基で置換されていてもよいアリールアルキル基及び複素環含有基中の水素原子の１つ又は２つ以上が、エチレン性不飽和基、ハロゲン原子、アシル基、アシルオキシ基、置換アミノ基、スルホンアミド基、スルホニル基、カルボキシル基、シアノ基、スルホ基、水酸基、ニトロ基、メルカプト基、イミド基、カルバモイル基、スルホンアミド基、ホスホン酸基又はリン酸基で置換されていてもよく、
Ｒ１、Ｒ２、Ｒ３、Ｒ４、Ｒ５、Ｒ６、Ｒ７及びＲ８並びにＲ１０１及びＲ１０２に用いられるアルキル基、アルキル基で置換されていてもよいアリール基、アルキル基で置換されていてもよいアリールアルキル基及び複素環含有基中のメチレン基の１つ又は２つ以上が、炭素−炭素二重結合、−Ｏ−、−Ｓ−、−ＣＯ−、−Ｏ−ＣＯ−、−ＣＯ−Ｏ−、−ＯＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ’−、−Ｓ−Ｓ−、−ＳＯ２−又はこれらから選ばれた基を酸素原子が隣り合わない条件で組み合わせた基で置換されていてもよく、
Ｒ１及びＲ２、Ｒ２及びＲ３、Ｒ３及びＲ４、Ｒ５及びＲ６、Ｒ６及びＲ７、Ｒ７及びＲ８の隣接する基同士が、互いに結合して環を形成してもよく、一般式（Ａ）中の３員環を構成するベンゼン環と縮合環を形成してもよく、
Ｒ’は、水素原子又は炭素原子数１〜８のアルキル基を表す。）で表される化合物を含有することを特徴とするラジカル重合開始剤。
【請求項２】
前記化合物の３００ｎｍ以上６００ｎｍ以下の範囲における最大吸収波長が３８０ｎｍ以上である請求項１に記載のラジカル重合開始剤。
【請求項３】
前記Ｚ１及び前記Ｚ２の組合せが、＞Ｓ及び＞Ｃ＝Ｏの組合せである請求項１または請求項２に記載のラジカル重合開始剤。
【請求項４】
前記Ｂが酸性基の塩であり、
前記Ｌ１が直接結合である請求項１〜３のうちいずれか一項記載のラジカル重合開始剤。
【請求項５】
前記Ｂが酸性基の塩であり、
前記酸性基の塩を構成するアニオン性基が、カルボン酸イオン基である請求項１〜４のうちいずれか一項記載のラジカル重合開始剤。
【請求項６】
前記Ｂが酸性基の塩であり、
前記酸性基の塩を構成するカチオン成分が、アルカリ金属イオン、アルカリ土類金属イオン又はアミン系カチオンである請求項１〜５のうちいずれか一項記載のラジカル重合開始剤。
【請求項７】
前記化合物の水１００質量部に対する溶解度が０．５質量部以上である請求項１〜６のうちいずれか一項記載のラジカル重合開始剤。
【請求項８】
さらに、下記一般式（Ｉ）、
2019160079.tif 000052
（一般式（Ｉ）中、Ｘ１は、置換基を有していてもよい炭素原子数６〜１５のアリール基を表し、
Ｘ２は炭素原子数１〜８の直鎖のアルキル基、炭素原子数３〜８の分岐を有するアルキル基、炭素原子数１〜８の直鎖のアルコキシ基、炭素原子数３〜８の分岐を有するアルコキシ基、または置換基を有していてもよい炭素原子数６〜１５のアリール基を表し、
Ａｍ＋はｍ価のカチオン成分を表し、
ｍは、１〜３の数を表し、
Ｘ１及びＸ２に用いられるアリール基並びにＸ２に用いられるアルキル基、アルコキシ基中の水素原子の１つ又は２つ以上が、エチレン性不飽和基、ハロゲン原子、アシル基、アシルオキシ基、置換アミノ基、スルホンアミド基、スルホニル基、カルボキシル基、シアノ基、スルホ基、水酸基、ニトロ基、メルカプト基、イミド基、カルバモイル基、スルホンアミド基、ホスホン酸基又はリン酸基で置換されていてもよく、
Ｘ１及びＸ２に用いられるアリール基並びにＸ２に用いられるアルキル基、アルコキシ基中のメチレン基の１つ又は２つ以上が、炭素−炭素二重結合、−Ｏ−、−Ｓ−、−ＣＯ−、−Ｏ−ＣＯ−、−ＣＯ−Ｏ−、−ＯＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ’−、−Ｓ−Ｓ−、−ＳＯ２−又はこれらから選ばれた基を酸素原子が隣り合わない条件で組み合わせた基で置換されていてもよく、
Ｒ’は、水素原子又は炭素原子数１〜８のアルキル基を表す。）で表される化合物を含有する請求項１〜７のうちいずれか一項記載のラジカル重合開始剤。
【請求項９】
下記一般式（Ａ）、
2019160079.tif 000053
（一般式（Ａ）中、Ｚ１は、直接結合、＞ＮＲ１０１、＞Ｏ、＞Ｓ、＞Ｓ＝Ｏ又は＞Ｃ＝Ｏであり、
Ｚ２は、＞ＣＲ１０２２、＞ＮＲ１０１、＞Ｏ、＞Ｓ、＞Ｓ＝Ｏ又は＞Ｃ＝Ｏを表し、
Ｒ１、Ｒ２、Ｒ３、Ｒ４、Ｒ５、Ｒ６、Ｒ７及びＲ８は、それぞれ独立に、水素原子、ＣＮ、ＮＯ２、水酸基、炭素原子数１〜２０のアルキル基、アルキル基で置換されていてもよい炭素原子数６〜３０のアリール基、アルキル基で置換されていてもよい炭素原子数７〜３０のアリールアルキル基、炭素原子数２〜２０の複素環含有基又は下記一般式（Ｂ１）、
2019160079.tif 000054
（一般式（Ｂ１）中、Ｌ１は、直接結合又はｂ＋１価の結合基を表し、
Ｂは、酸性基の塩又は塩基性基の塩を表し、
ｂは、１〜１０の整数を表し、
＊は、ベンゼン環との結合箇所を表す。）で表される塩形成基を含む基を表し、
Ｒ１、Ｒ２、Ｒ３、Ｒ４、Ｒ５、Ｒ６、Ｒ７及びＲ８の少なくとも１つは、前記塩形成基を含む基であり、
Ｒ１０１及びＲ１０２は、それぞれ独立に、水素原子、炭素原子数１〜２０のアルキル基、アルキル基で置換されていてもよい炭素原子数６〜３０のアリール基、アルキル基で置換されていてもよい炭素原子数７〜３０のアリールアルキル基又は炭素原子数２〜２０の複素環含有基を表し、
Ｒ１、Ｒ２、Ｒ３、Ｒ４、Ｒ５、Ｒ６、Ｒ７及びＲ８並びにＲ１０１及びＲ１０２に用いられるアルキル基、アルキル基で置換されていてもよいアリール基、アルキル基で置換されていてもよいアリールアルキル基及び複素環含有基中の水素原子の１つ又は２つ以上が、エチレン性不飽和基、ハロゲン原子、アシル基、アシルオキシ基、置換アミノ基、スルホンアミド基、スルホニル基、カルボキシル基、シアノ基、スルホ基、水酸基、ニトロ基、メルカプト基、イミド基、カルバモイル基、スルホンアミド基、ホスホン酸基又はリン酸基で置換されていてもよく、
Ｒ１、Ｒ２、Ｒ３、Ｒ４、Ｒ５、Ｒ６、Ｒ７及びＲ８並びにＲ１０１及びＲ１０２に用いられるアルキル基、アルキル基で置換されていてもよいアリール基、アルキル基で置換されていてもよいアリールアルキル基及び複素環含有基中のメチレン基の１つ又は２つ以上が、炭素−炭素二重結合、−Ｏ−、−Ｓ−、−ＣＯ−、−Ｏ−ＣＯ−、−ＣＯ−Ｏ−、−ＯＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ’−、−Ｓ−Ｓ−、−ＳＯ２−又はこれらから選ばれた基を酸素原子が隣り合わない条件で組み合わせた基で置換されていてもよく、
Ｒ１及びＲ２、Ｒ２及びＲ３、Ｒ３及びＲ４、Ｒ５及びＲ６、Ｒ６及びＲ７、Ｒ７及びＲ８の隣接する基同士が、互いに結合して環を形成してもよく、一般式（Ａ）中の３員環を構成するベンゼン環と縮合環を形成してもよく、
Ｒ’は、水素原子又は炭素原子数１〜８のアルキル基を表す。）で表される化合物と、
ラジカル重合性化合物と、
を含有することを特徴とする組成物。
【請求項１０】
さらに、溶剤を含み、前記溶剤が水を含有する請求項９記載の組成物。
【請求項１１】
さらに、下記一般式（Ｉ）、
2019160079.tif 000055
（一般式（Ｉ）中、Ｘ１は、置換基を有していてもよい炭素原子数６〜１５のアリール基を表し、
Ｘ２は炭素原子数１〜８の直鎖のアルキル基、炭素原子数３〜８の分岐を有するアルキル基、炭素原子数１〜８の直鎖のアルコキシ基、炭素原子数３〜８の分岐を有するアルコキシ基、または置換基を有していてもよい炭素原子数６〜１５のアリール基を表し、
Ａｍ＋はｍ価のカチオン成分を表し、
ｍは、１〜３の数を表し、
Ｘ１及びＸ２に用いられるアリール基並びにＸ２に用いられるアルキル基、アルコキシ基中の水素原子の１つ又は２つ以上が、エチレン性不飽和基、ハロゲン原子、アシル基、アシルオキシ基、置換アミノ基、スルホンアミド基、スルホニル基、カルボキシル基、シアノ基、スルホ基、水酸基、ニトロ基、メルカプト基、イミド基、カルバモイル基、スルホンアミド基、ホスホン酸基又はリン酸基で置換されていてもよく、
Ｘ１及びＸ２に用いられるアリール基並びにＸ２に用いられるアルキル基、アルコキシ基中のメチレン基の１つ又は２つ以上が、炭素−炭素二重結合、−Ｏ−、−Ｓ−、−ＣＯ−、−Ｏ−ＣＯ−、−ＣＯ−Ｏ−、−ＯＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ’−、−Ｓ−Ｓ−、−ＳＯ２−又はこれらから選ばれた基を酸素原子が隣り合わない条件で組み合わせた基で置換されていてもよく、
Ｒ’は、水素原子又は炭素原子数１〜８のアルキル基を表す。）で表される化合物を含有する請求項９または１０記載の組成物。
【請求項１２】
請求項９〜１１のうちいずれか一項記載の組成物からなることを特徴とする硬化物。
【請求項１３】
請求項９〜１１のうちいずれか一項記載の組成物に光照射する工程を有することを特徴とする硬化物の製造方法。
【請求項１４】
下記一般式（Ａ）、
2019160079.tif 000056
（一般式（Ａ）中、Ｚ１は、直接結合、＞ＮＲ１０１、＞Ｏ、＞Ｓ、＞Ｓ＝Ｏ又は＞Ｃ＝Ｏであり、
Ｚ２は、＞ＣＲ１０２２、＞ＮＲ１０１、＞Ｏ、＞Ｓ、＞Ｓ＝Ｏ又は＞Ｃ＝Ｏを表し、
Ｒ１、Ｒ２、Ｒ３、Ｒ４、Ｒ５、Ｒ６、Ｒ７及びＲ８は、それぞれ独立に、水素原子、ＣＮ、ＮＯ２、水酸基、炭素原子数１〜２０のアルキル基、アルキル基で置換されていてもよい炭素原子数６〜３０のアリール基、アルキル基で置換されていてもよい炭素原子数７〜３０のアリールアルキル基、炭素原子数２〜２０の複素環含有基又は下記一般式（Ｂ１）、
2019160079.tif 000057
（一般式（Ｂ１）中、Ｌ１は、直接結合又はｂ＋１価の結合基を表し、
Ｂは、酸性基の塩又は塩基性基の塩を表し、
ｂは、１〜１０の整数を表し、
＊は、ベンゼン環との結合箇所を表す。）で表される塩形成基を含む基を表し、
Ｒ１、Ｒ２、Ｒ３、Ｒ４、Ｒ５、Ｒ６、Ｒ７及びＲ８の少なくとも１つは、前記塩形成基を含む基であり、
Ｒ１０１及びＲ１０２は、それぞれ独立に、水素原子、炭素原子数１〜２０のアルキル基、アルキル基で置換されていてもよい炭素原子数６〜３０のアリール基、アルキル基で置換されていてもよい炭素原子数７〜３０のアリールアルキル基又は炭素原子数２〜２０の複素環含有基を表し、
Ｒ１、Ｒ２、Ｒ３、Ｒ４、Ｒ５、Ｒ６、Ｒ７及びＲ８並びにＲ１０１及びＲ１０２に用いられるアルキル基、アルキル基で置換されていてもよいアリール基、アルキル基で置換されていてもよいアリールアルキル基及び複素環含有基中の水素原子の１つ又は２つ以上が、エチレン性不飽和基、ハロゲン原子、アシル基、アシルオキシ基、置換アミノ基、スルホンアミド基、スルホニル基、カルボキシル基、シアノ基、スルホ基、水酸基、ニトロ基、メルカプト基、イミド基、カルバモイル基、スルホンアミド基、ホスホン酸基又はリン酸基で置換されていてもよく、
Ｒ１、Ｒ２、Ｒ３、Ｒ４、Ｒ５、Ｒ６、Ｒ７及びＲ８並びにＲ１０１及びＲ１０２に用いられるアルキル基、アルキル基で置換されていてもよいアリール基、アルキル基で置換されていてもよいアリールアルキル基及び複素環含有基中のメチレン基の１つ又は２つ以上が、炭素−炭素二重結合、−Ｏ−、−Ｓ−、−ＣＯ−、−Ｏ−ＣＯ−、−ＣＯ−Ｏ−、−ＯＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ’−、−Ｓ−Ｓ−、−ＳＯ２−又はこれらから選ばれた基を酸素原子が隣り合わない条件で組み合わせた基で置換されていてもよく、
Ｒ１及びＲ２、Ｒ２及びＲ３、Ｒ３及びＲ４、Ｒ５及びＲ６、Ｒ６及びＲ７、Ｒ７及びＲ８の隣接する基同士が、互いに結合して環を形成してもよく、一般式（Ａ）中の３員環を構成するベンゼン環と縮合環を形成してもよく、
Ｒ’は、水素原子又は炭素原子数１〜８のアルキル基を表す。）で表されることを特徴とする化合物。
【請求項１５】
前記Ｚ１及び前記Ｚ２の組合せが、＞Ｓ及び＞Ｃ＝Ｏの組合せであり、
前記Ｂが酸性基の塩であり、
前記酸性基の塩を構成するアニオン性基が、カルボン酸イオン基であり、
前記Ｌ１が直接結合である請求項１４記載の化合物。
【発明の詳細な説明】
【技術分野】
【０００１】
本発明は、ラジカル重合開始剤、これを含有する組成物、その硬化物、その製造方法、および新規化合物に関し、詳しくは、優れた感度及び水への溶解性を有するラジカル重合開始剤、これを含有する組成物、その硬化物、その製造方法、および化合物に関する。
【背景技術】
【０００２】
水溶性組成物は、塗料、インキ、接着剤、光学フィルム等、種々の用途に用いられている。水溶性組成物の水溶性開始剤に着目すると、特許文献１では、ベタイン構造を有する光重合開始剤が提案されており、特許文献２では、モルホリン構造を有するα−アミノアセトフェノンが提案されており、特許文献３では、アシルホスフィンオキサイド化合物が提案されている。
【先行技術文献】
【特許文献】
【０００３】
【特許文献１】国際公開２０１４／０５０５５１号
【特許文献２】特開２０１２−００７０７０号公報
【特許文献３】特開２０００−１５９６２１号公報
【発明の概要】
【発明が解決しようとする課題】
【０００４】
上述の特許文献で提案されている開始剤は、水への溶解性を有するものの、感度が低く、例えば、顔料等の色材の配合時に、硬化が不十分になる、組成物の深部（表層から断面方向に深い箇所）の硬化が不十分になる等の不具合が生じるといった問題を有している。【０００５】
そこで本発明の目的は、上記問題点に鑑みてなされたものであり、優れた感度及び水への溶解性を有するラジカル重合開始剤、これを含有する組成物、その硬化物、その製造方法、および化合物を提供することにある。
【課題を解決するための手段】
【０００６】
本発明者らは、上記課題を解決すべく鋭意検討した結果、所定の三環構造および塩形成基を含む基を有する化合物は、感度及び水への溶解性に優れるラジカル重合開始剤として機能し得ることを見出し、本発明を完成させるに至った。【０００７】
すなわち、本発明のラジカル重合開始剤は、下記一般式（Ａ）、
2019160079.tif 000003
（一般式（Ａ）中、Ｚ１は、直接結合、＞ＮＲ１０１、＞Ｏ、＞Ｓ、＞Ｓ＝Ｏ又は＞Ｃ＝Ｏであり、
Ｚ２は、＞ＣＲ１０２２、＞ＮＲ１０１、＞Ｏ、＞Ｓ、＞Ｓ＝Ｏ又は＞Ｃ＝Ｏを表し、
Ｒ１、Ｒ２、Ｒ３、Ｒ４、Ｒ５、Ｒ６、Ｒ７及びＲ８は、それぞれ独立に、水素原子、ＣＮ、ＮＯ２、水酸基、炭素原子数１〜２０のアルキル基、アルキル基で置換されていてもよい炭素原子数６〜３０のアリール基、アルキル基で置換されていてもよい炭素原子数７〜３０のアリールアルキル基、炭素原子数２〜２０の複素環含有基又は下記一般式（Ｂ１）、
2019160079.tif 000004
（一般式（Ｂ１）中、Ｌ１は、直接結合又はｂ＋１価の結合基を表し、
Ｂは、酸性基の塩又は塩基性基の塩を表し、
ｂは、１〜１０の整数を表し、
＊は、ベンゼン環との結合箇所を表す。）で表される塩形成基を含む基を表し、
Ｒ１、Ｒ２、Ｒ３、Ｒ４、Ｒ５、Ｒ６、Ｒ７及びＲ８の少なくとも１つは、前記塩形成基を含む基であり、
Ｒ１０１及びＲ１０２は、それぞれ独立に、水素原子、炭素原子数１〜２０のアルキル基、アルキル基で置換されていてもよい炭素原子数６〜３０のアリール基、アルキル基で置換されていてもよい炭素原子数７〜３０のアリールアルキル基又は炭素原子数２〜２０の複素環含有基を表し、
Ｒ１、Ｒ２、Ｒ３、Ｒ４、Ｒ５、Ｒ６、Ｒ７及びＲ８並びにＲ１０１及びＲ１０２に用いられるアルキル基、アルキル基で置換されていてもよいアリール基、アルキル基で置換されていてもよいアリールアルキル基及び複素環含有基中の水素原子の１つ又は２つ以上が、エチレン性不飽和基、ハロゲン原子、アシル基、アシルオキシ基、置換アミノ基、スルホンアミド基、スルホニル基、カルボキシル基、シアノ基、スルホ基、水酸基、ニトロ基、メルカプト基、イミド基、カルバモイル基、スルホンアミド基、ホスホン酸基又はリン酸基で置換されていてもよく、
Ｒ１、Ｒ２、Ｒ３、Ｒ４、Ｒ５、Ｒ６、Ｒ７及びＲ８並びにＲ１０１及びＲ１０２に用いられるアルキル基、アルキル基で置換されていてもよいアリール基、アルキル基で置換されていてもよいアリールアルキル基及び複素環含有基中のメチレン基の１つ又は２つ以上が、炭素−炭素二重結合、−Ｏ−、−Ｓ−、−ＣＯ−、−Ｏ−ＣＯ−、−ＣＯ−Ｏ−、−ＯＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ’−、−Ｓ−Ｓ−、−ＳＯ２−又はこれらから選ばれた基を酸素原子が隣り合わない条件で組み合わせた基で置換されていてもよく、
Ｒ１及びＲ２、Ｒ２及びＲ３、Ｒ３及びＲ４、Ｒ５及びＲ６、Ｒ６及びＲ７、Ｒ７及びＲ８の隣接する基同士が、互いに結合して環を形成してもよく、一般式（Ａ）中の３員環を構成するベンゼン環と縮合環を形成してもよく、
Ｒ’は、水素原子又は炭素原子数１〜８のアルキル基を表す。）で表される化合物を含有することを特徴とするものである。【０００８】
本発明のラジカル重合開始剤においては、前記化合物の３００ｎｍ以上６００ｎｍ以下の範囲における最大吸収波長が３８０ｎｍ以上であるのものが好ましい。また、本発明のラジカル重合開始剤においては、前記Ｚ１及び前記Ｚ２の組合せが、＞Ｓ及び＞Ｃ＝Ｏの組合せであることが好ましい。さらに、本発明のラジカル重合開始剤においては、前記Ｂが酸性基の塩であり、前記Ｌ１が直接結合であることが好ましい。さらにまた、本発明のラジカル重合開始剤においては、前記Ｂが酸性基の塩であり、前記酸性基の塩を構成するアニオン性基が、カルボン酸イオン基であることが好ましい。本発明のラジカル重合開始剤においては、前記Ｂが酸性基の塩であり、前記酸性基の塩を構成するカチオン成分が、アルカリ金属イオン、アルカリ土類金属イオン又はアミン系カチオンであることが好ましい。本発明のラジカル重合開始剤においては、前記化合物の水１００質量部に対する溶解度が０．５質量部以上であることが好ましい。本発明のラジカル重合開始剤においては、さらに、下記一般式（Ｉ）、
2019160079.tif 000005
（一般式（Ｉ）中、Ｘ１は、置換基を有していてもよい炭素原子数６〜１５のアリール基を表し、
Ｘ２は炭素原子数１〜８の直鎖のアルキル基、炭素原子数３〜８の分岐を有するアルキル基、炭素原子数１〜８の直鎖のアルコキシ基、炭素原子数３〜８の分岐を有するアルコキシ基、または置換基を有していてもよい炭素原子数６〜１５のアリール基を表し、
Ａｍ＋はｍ価のカチオン成分を表し、
ｍは、１〜３の数を表し、
Ｘ１及びＸ２に用いられるアリール基並びにＸ２に用いられるアルキル基、アルコキシ基中の水素原子の１つ又は２つ以上が、エチレン性不飽和基、ハロゲン原子、アシル基、アシルオキシ基、置換アミノ基、スルホンアミド基、スルホニル基、カルボキシル基、シアノ基、スルホ基、水酸基、ニトロ基、メルカプト基、イミド基、カルバモイル基、スルホンアミド基、ホスホン酸基又はリン酸基で置換されていてもよく、
Ｘ１及びＸ２に用いられるアリール基並びにＸ２に用いられるアルキル基、アルコキシ基中のメチレン基の１つ又は２つ以上が、炭素−炭素二重結合、−Ｏ−、−Ｓ−、−ＣＯ−、−Ｏ−ＣＯ−、−ＣＯ−Ｏ−、−ＯＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ’−、−Ｓ−Ｓ−、−ＳＯ２−又はこれらから選ばれた基を酸素原子が隣り合わない条件で組み合わせた基で置換されていてもよく、
Ｒ’は、水素原子又は炭素原子数１〜８のアルキル基を表す。）で表される化合物を含有することが好ましい。【０００９】
本発明の組成物は、下記一般式（Ａ）、
2019160079.tif 000006
（一般式（Ａ）中、Ｚ１は、直接結合、＞ＮＲ１０１、＞Ｏ、＞Ｓ、＞Ｓ＝Ｏ又は＞Ｃ＝Ｏであり、
Ｚ２は、＞ＣＲ１０２２、＞ＮＲ１０１、＞Ｏ、＞Ｓ、＞Ｓ＝Ｏ又は＞Ｃ＝Ｏを表し、
Ｒ１、Ｒ２、Ｒ３、Ｒ４、Ｒ５、Ｒ６、Ｒ７及びＲ８は、それぞれ独立に、水素原子、ＣＮ、ＮＯ２、水酸基、炭素原子数１〜２０のアルキル基、アルキル基で置換されていてもよい炭素原子数６〜３０のアリール基、アルキル基で置換されていてもよい炭素原子数７〜３０のアリールアルキル基、炭素原子数２〜２０の複素環含有基又は下記一般式（Ｂ１）、
2019160079.tif 000007
（一般式（Ｂ１）中、Ｌ１は、直接結合又はｂ＋１価の結合基を表し、
Ｂは、酸性基の塩又は塩基性基の塩を表し、
ｂは、１〜１０の整数を表し、
＊は、ベンゼン環との結合箇所を表す。）で表される塩形成基を含む基を表し、
Ｒ１、Ｒ２、Ｒ３、Ｒ４、Ｒ５、Ｒ６、Ｒ７及びＲ８の少なくとも１つは、前記塩形成基を含む基であり、
Ｒ１０１及びＲ１０２は、それぞれ独立に、水素原子、炭素原子数１〜２０のアルキル基、アルキル基で置換されていてもよい炭素原子数６〜３０のアリール基、アルキル基で置換されていてもよい炭素原子数７〜３０のアリールアルキル基又は炭素原子数２〜２０の複素環含有基を表し、
Ｒ１、Ｒ２、Ｒ３、Ｒ４、Ｒ５、Ｒ６、Ｒ７及びＲ８並びにＲ１０１及びＲ１０２に用いられるアルキル基、アルキル基で置換されていてもよいアリール基、アルキル基で置換されていてもよいアリールアルキル基及び複素環含有基中の水素原子の１つ又は２つ以上が、エチレン性不飽和基、ハロゲン原子、アシル基、アシルオキシ基、置換アミノ基、スルホンアミド基、スルホニル基、カルボキシル基、シアノ基、スルホ基、水酸基、ニトロ基、メルカプト基、イミド基、カルバモイル基、スルホンアミド基、ホスホン酸基又はリン酸基で置換されていてもよく、
Ｒ１、Ｒ２、Ｒ３、Ｒ４、Ｒ５、Ｒ６、Ｒ７及びＲ８並びにＲ１０１及びＲ１０２に用いられるアルキル基、アルキル基で置換されていてもよいアリール基、アルキル基で置換されていてもよいアリールアルキル基及び複素環含有基中のメチレン基の１つ又は２つ以上が、炭素−炭素二重結合、−Ｏ−、−Ｓ−、−ＣＯ−、−Ｏ−ＣＯ−、−ＣＯ−Ｏ−、−ＯＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ’−、−Ｓ−Ｓ−、−ＳＯ２−又はこれらから選ばれた基を酸素原子が隣り合わない条件で組み合わせた基で置換されていてもよく、
Ｒ１及びＲ２、Ｒ２及びＲ３、Ｒ３及びＲ４、Ｒ５及びＲ６、Ｒ６及びＲ７、Ｒ７及びＲ８の隣接する基同士が、互いに結合して環を形成してもよく、一般式（Ａ）中の３員環を構成するベンゼン環と縮合環を形成してもよく、
Ｒ’は、水素原子又は炭素原子数１〜８のアルキル基を表す。）で表される化合物と、
ラジカル重合性化合物と、
を含有することを特徴とするものである。【００１０】
本発明の組成物においては、さらに、溶剤を含み、前記溶剤が水を含有することが好ましい。また、本発明の組成物においては、さらに、下記一般式（Ｉ）、
2019160079.tif 000008
（一般式（Ｉ）中、Ｘ１は、置換基を有していてもよい炭素原子数６〜１５のアリール基を表し、
Ｘ２は炭素原子数１〜８の直鎖のアルキル基、炭素原子数３〜８の分岐を有するアルキル基、炭素原子数１〜８の直鎖のアルコキシ基、炭素原子数３〜８の分岐を有するアルコキシ基、または置換基を有していてもよい炭素原子数６〜１５のアリール基を表し、
Ａｍ＋はｍ価のカチオン成分を表し、
ｍは、１〜３の数を表し、
Ｘ１及びＸ２に用いられるアリール基並びにＸ２に用いられるアルキル基、アルコキシ基中の水素原子の１つ又は２つ以上が、エチレン性不飽和基、ハロゲン原子、アシル基、アシルオキシ基、置換アミノ基、スルホンアミド基、スルホニル基、カルボキシル基、シアノ基、スルホ基、水酸基、ニトロ基、メルカプト基、イミド基、カルバモイル基、スルホンアミド基、ホスホン酸基又はリン酸基で置換されていてもよく、
Ｘ１及びＸ２に用いられるアリール基並びにＸ２に用いられるアルキル基、アルコキシ基中のメチレン基の１つ又は２つ以上が、炭素−炭素二重結合、−Ｏ−、−Ｓ−、−ＣＯ−、−Ｏ−ＣＯ−、−ＣＯ−Ｏ−、−ＯＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ’−、−Ｓ−Ｓ−、−ＳＯ２−又はこれらから選ばれた基を酸素原子が隣り合わない条件で組み合わせた基で置換されていてもよく、
Ｒ’は、水素原子又は炭素原子数１〜８のアルキル基を表す。）で表される化合物を含有することが好ましい。【００１１】
本発明の硬化物は、本発明の組成物からなることを特徴とするものである。【００１２】
本発明の硬化物の製造方法は、本発明の組成物に光照射する工程を有することを特徴とするものである。【００１３】
本発明の化合物は、下記一般式（Ａ）、
2019160079.tif 000009
（一般式（Ａ）中、Ｚ１は、直接結合、＞ＮＲ１０１、＞Ｏ、＞Ｓ、＞Ｓ＝Ｏ又は＞Ｃ＝Ｏであり、
Ｚ２は、＞ＣＲ１０２２、＞ＮＲ１０１、＞Ｏ、＞Ｓ、＞Ｓ＝Ｏ又は＞Ｃ＝Ｏを表し、
Ｒ１、Ｒ２、Ｒ３、Ｒ４、Ｒ５、Ｒ６、Ｒ７及びＲ８は、それぞれ独立に、水素原子、ＣＮ、ＮＯ２、水酸基、炭素原子数１〜２０のアルキル基、アルキル基で置換されていてもよい炭素原子数６〜３０のアリール基、アルキル基で置換されていてもよい炭素原子数７〜３０のアリールアルキル基、炭素原子数２〜２０の複素環含有基又は下記一般式（Ｂ１）、
2019160079.tif 000010
（一般式（Ｂ１）中、Ｌ１は、直接結合又はｂ＋１価の結合基を表し、
Ｂは、酸性基の塩又は塩基性基の塩を表し、
ｂは、１〜１０の整数を表し、
＊は、ベンゼン環との結合箇所を表す。）で表される塩形成基を含む基を表し、
Ｒ１、Ｒ２、Ｒ３、Ｒ４、Ｒ５、Ｒ６、Ｒ７及びＲ８の少なくとも１つは、前記塩形成基を含む基であり、
Ｒ１０１及びＲ１０２は、それぞれ独立に、水素原子、炭素原子数１〜２０のアルキル基、アルキル基で置換されていてもよい炭素原子数６〜３０のアリール基、アルキル基で置換されていてもよい炭素原子数７〜３０のアリールアルキル基又は炭素原子数２〜２０の複素環含有基を表し、
Ｒ１、Ｒ２、Ｒ３、Ｒ４、Ｒ５、Ｒ６、Ｒ７及びＲ８並びにＲ１０１及びＲ１０２に用いられるアルキル基、アルキル基で置換されていてもよいアリール基、アルキル基で置換されていてもよいアリールアルキル基及び複素環含有基中の水素原子の１つ又は２つ以上が、エチレン性不飽和基、ハロゲン原子、アシル基、アシルオキシ基、置換アミノ基、スルホンアミド基、スルホニル基、カルボキシル基、シアノ基、スルホ基、水酸基、ニトロ基、メルカプト基、イミド基、カルバモイル基、スルホンアミド基、ホスホン酸基又はリン酸基で置換されていてもよく、
Ｒ１、Ｒ２、Ｒ３、Ｒ４、Ｒ５、Ｒ６、Ｒ７及びＲ８並びにＲ１０１及びＲ１０２に用いられるアルキル基、アルキル基で置換されていてもよいアリール基、アルキル基で置換されていてもよいアリールアルキル基及び複素環含有基中のメチレン基の１つ又は２つ以上が、炭素−炭素二重結合、−Ｏ−、−Ｓ−、−ＣＯ−、−Ｏ−ＣＯ−、−ＣＯ−Ｏ−、−ＯＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ’−、−Ｓ−Ｓ−、−ＳＯ２−又はこれらから選ばれた基を酸素原子が隣り合わない条件で組み合わせた基で置換されていてもよく、
Ｒ１及びＲ２、Ｒ２及びＲ３、Ｒ３及びＲ４、Ｒ５及びＲ６、Ｒ６及びＲ７、Ｒ７及びＲ８の隣接する基同士が、互いに結合して環を形成してもよく、一般式（Ａ）中の３員環を構成するベンゼン環と縮合環を形成してもよく、
Ｒ’は、水素原子又は炭素原子数１〜８のアルキル基を表す。）で表されることを特徴とするものである。【００１４】
本発明の化合物は、前記Ｚ１及び前記Ｚ２の組合せが、＞Ｓ及び＞Ｃ＝Ｏの組合せであり、前記Ｂが酸性基の塩であり、前記酸性基の塩を構成するアニオン性基が、カルボン酸イオン基であり、前記Ｌ１が直接結合であることが好ましい。
【発明の効果】
【００１５】
本発明によれば、優れた感度及び水への溶解性を有するラジカル重合開始剤、これを含有する組成物、その硬化物、その製造方法、および化合物を提供することができる。すなわち、上記一般式（Ａ）で表される構造を有する化合物（以下、「化合物Ａ」とも称す。）を含むことにより、本発明のラジカル重合開始剤は、感度及び水への溶解性に優れたものとなる。【００１６】
また、化合物Ａの３００ｎｍ以上６００ｎｍ以下の範囲における最大吸収波長が３８０ｎｍ以上であることで、感度により優れたものとなる。さらに、化合物ＡのＺ１及びＺ２の組合せが、＞Ｓ及び＞Ｃ＝Ｏの組合せであることで、感度及び水への溶解性により優れたものとなる。さらにまた、化合物ＡのＢが酸性基の塩であり、Ｌ１が直接結合であることで、感度により優れたものとなる。また、化合物Ａの、Ｂが酸性基の塩であり、酸性基の塩を構成するアニオン性基が、カルボン酸イオン基であることで、感度により優れたものとなる。さらに、化合物ＡのＢが酸性基の塩であり、酸性基の塩を構成するカチオン成分が、アルカリ金属イオン、アルカリ土類金属イオン又はアミン系カチオンであることで、水への溶解性により優れたものとなる。さらにまた、化合物Ａの水１００質量部に対する溶解度が０．５質量部以上であることで、本発明のラジカル重合開始剤は、水への溶解性により優れたものとなる。また、本発明のラジカル重合性化合物は、さらに、一般式（Ｉ）で表される化合物を含むことで、感度により優れたものとなる。【００１７】
本発明の組成物によれば、上述の化合物Ａを用いているので、感度に優れ、有機溶剤の含有量が少ない組成物を得ることが容易になる。本発明の組成物は、溶剤を含み、この溶剤が水を含有することで、感度に優れ、有機溶剤の含有量が少ないものとすることが容易になる。さらに、上記一般式（Ｉ）で表される化合物を含むことで、感度により優れたものとなる。【００１８】
本発明の硬化物によれば、硬化が容易であり、有機溶剤の発生の少ないものとなる。【００１９】
本発明の硬化物の製造方法によれば、本発明の組成物を用いることで、容易に硬化物を得ることができ、有機溶剤の発生の少ないものとなる。【００２０】
本発明の化合物によれば、感度及び水への溶解性に優れるラジカル重合開始剤として用いることができる。【００２１】
本発明の化合物においては、上記Ｚ１及び上記Ｚ２の組合せが、＞Ｓ及び＞Ｃ＝Ｏの組合せであり、上記Ｂが酸性基の塩であり、上記酸性基の塩を構成するアニオン性基が、カルボン酸イオン基であり、上記Ｌ１が直接結合であることが好ましい。かかる構造であることで、本発明の化合物は、感度及び水への溶解性により優れたラジカル重合開始剤として用いることが容易となる。
【発明を実施するための形態】
【００２２】
本発明は、優れた感度及び水への溶解性を有するラジカル重合開始剤、これを含有する組成物、その硬化物、その製造方法、および化合物に関するものである。以下、本発明の実施の形態について詳細に説明する。
【００２３】
Ａ．化合物
まず、本発明の化合物について説明する。
本発明の化合物は、下記一般式（Ａ）で表されるものである。
2019160079.tif 000011
【００２４】
ここで、一般式（Ａ）中、Ｚ１は、直接結合、＞ＮＲ１０１、＞Ｏ、＞Ｓ、＞Ｓ＝Ｏ又は＞Ｃ＝Ｏであり、Ｚ２は、＞ＣＲ１０２２、＞ＮＲ１０１、＞Ｏ、＞Ｓ、＞Ｓ＝Ｏ又は＞Ｃ＝Ｏを表し、Ｒ１〜Ｒ８は、それぞれ独立に、水素原子、ＣＮ、ＮＯ２、水酸基、炭素原子数１〜２０のアルキル基、アルキル基で置換されていてもよい炭素原子数６〜３０のアリール基、アルキル基で置換されていてもよい炭素原子数７〜３０のアリールアルキル基、炭素原子数２〜２０の複素環含有基、又は下記一般式（Ｂ１）で表される塩形成基を含む基を表すが、Ｒ１〜Ｒ８うちの少なくとも１つは、一般式（Ｂ１）で表される塩形成基を含む基であり、Ｒ１０１及びＲ１０２は、それぞれ独立に、水素原子、炭素原子数１〜２０のアルキル基、アルキル基で置換されていてもよい炭素原子数６〜３０のアリール基、アルキル基で置換されていてもよい炭素原子数７〜３０のアリールアルキル基又は炭素原子数２〜２０の複素環含有基を表す。
【００２５】
2019160079.tif 000012
【００２６】
ここで、一般式（Ｂ）中、Ｌ１は、直接結合又はｂ＋１価の結合基を表し、Ｂは、酸性基の塩又は塩基性基の塩を表し、ｂは、１〜１０の整数を表し、＊は、ベンゼン環との結合箇所を表す。
【００２７】
本発明の化合物Ａは、上述の構造を有することにより、感度及び水への溶解性に優れるラジカル重合開始剤として用いることができる。ここで、上述の構造を有することで、感度及び水への溶解性に優れたラジカル重合開始剤として用いることができる理由については、以下のように推察される。
【００２８】
すなわち、本発明の化合物Ａは、上記一般式（Ａ）で表される３環構造を有することにより、長波長の光を含む幅広い波長領域の光を吸収可能となる。例えば、Ｚ１及びＺ２の組合せが、＞Ｓ及び＞＝Ｏの組合せである場合には、３６０ｎｍ以上の長波長の光を含む幅広い波長領域の光を吸収可能なラジカル重合開始剤として機能する。
【００２９】
また、本発明の化合物Ａは、３環構造との間で共役構造をとる置換基を採用すること、塩形成基に含まれるアニオン性基又はカチオン性基と塩を形成するカチオン成分またはアニオン成分として、長波長領域の光を吸収可能な成分を選択すること等により、３環構造単体よりもより長波長の波長領域の光を吸収可能とすることが容易である。
【００３０】
このようなことから、本発明の化合物Ａは、幅広い波長領域の光を吸収可能であり、感度に優れたものとなる。また、その３環構造の置換基として塩形成基を含む基を有することで、水への溶解性に優れたものとなる。このようなことから、本発明の化合物Ａは、感度及び水への溶解性に優れたラジカル重合開始剤として用いることが可能となる。
【００３１】
また、長波長領域の光を吸収可能であることで、本発明の化合物Ａは、組成物の深部も安定的に硬化できる深部硬化性に優れたものとなる。そして、本発明の化合物Ａは、この深部硬化性により、例えば、厚みのある組成物の硬化、水溶性光硬化性インク等の着色剤を含む組成物の硬化等に特に有用なものとなる。さらに、水への溶解性に優れることで、本発明の化合物Ａは、カルボキシル基、水酸基、アクリルアミド基、エステル基等の親水性基を有するラジカル重合性化合物、樹脂成分等の水溶性樹脂とも優れた相溶性を示す。その結果、本発明の化合物Ａは、水溶性樹脂と組み合わせることで、例えば、無溶剤の組成物にも好適に用いることができる。
【００３２】
以下、本発明の化合物Ａについて詳細に説明する。
１．塩形成基を含む基
本発明の化合物Ａは、上記一般式（Ｂ１）で表される塩形成基を含む基を有する。以下、一般式（Ｂ１）中においてＢで表される塩形成基を、「塩形成基Ｂ」と称す。
【００３３】
（１）塩形成基Ｂ
上記一般式（Ｂ１）に用いられる塩形成基Ｂは、酸性基の塩又は塩基性基の塩である。本発明の化合物においては、上記塩形成基Ｂは、酸性基の塩であることが好ましい。上記塩形成基Ｂが酸性基の塩であることで、本発明の化合物Ａは感度により優れたラジカル重合開始剤として使用可能となるからである。ここで、酸性基の塩は、Ｌ１に結合したアニオン性基と、アニオン性基と塩を形成するカチオン成分と、を含むものである。また、塩基性基の塩は、Ｌ１に結合したカチオン性基と、カチオン性基と塩を形成するアニオン成分と、を含むものである。さらに、塩形成基Ｂに含まれるアニオンおよびカチオンの価数は、同じであればよい。例えば、塩形成基Ｂが酸性基の塩である場合において、アニオン性基が２価のアニオンである場合には、１価のカチオン成分を２つ含むものであってもよく、２価のカチオン成分を１つ含むものであってもよい。
【００３４】
（１−１）酸性基の塩
上記酸性基の塩を構成するアニオン性基としては、所望の感度及び水への溶解性を化合物Ａに付与できるものであればよいが、リン酸イオン基、カルボン酸イオン基、スルホン酸イオン基、リン酸エステルイオン基、硫酸エステルイオン基、硝酸エステルイオン基、亜リン酸イオン基、ホスホン酸イオン基、ホスフィン酸イオン基、スルフィン酸イオン基等を用いることができる。なかでも、カルボン酸イオン基（−ＣＯＯ−）、スルホン酸イオン基（−ＳＯ３−）であることが好ましく、特に、カルボン酸イオン基（−ＣＯＯ−）であることが好ましい。本発明の化合物Ａは感度により優れたラジカル重合開始剤として使用可能となるからである。
【００３５】
上記アニオン性基と塩を形成するカチオン成分としては、所望の感度及び水への溶解性を化合物Ａに付与できるものであればよい。これらカチオン成分としては、無機系イオンでもよいし、有機系イオンでもよい。
【００３６】
無機系イオンとしては、アルカリ金属イオン、アルカリ土類金属イオンを挙げることができる。
【００３７】
有機系イオンとしては、例えば、３級スルホニウムカチオン、３級オキソニウムカチオン、４級ホスホニウムカチオン、アミン系カチオン、３級カルボカチオン等を挙げることができる。
【００３８】
本発明の化合物Ａにおいては、合成容易の観点からは、カチオン成分が、アルカリ金属イオン、アルカリ土類金属イオン、アミン系カチオンであることが好ましく、なかでも、アルカリ金属イオン、アミン系カチオンであることが好ましい。カチオン成分が上述のイオンであることで、化合物Ａは水への溶解性及び保存安定性により優れたものとなるからである。
【００３９】
アルカリ金属イオンとしては、リチウムイオン、ナトリウムイオン、カリウムイオン、ルビジウム、セシウム等を挙げることができる。なかでも、カリウムイオンであることが好ましい。本発明の化合物Ａは水への溶解性により優れたラジカル重合開始剤として使用可能となるからである。
【００４０】
アルカリ土類金属イオンとしては、マグネシウムイオン及びカルシウムイオン等を挙げることができる。
【００４１】
アミン系カチオンとしては、窒素原子にプラス電荷を有するものであればよく、アンモニウムカチオン（Ｎ＋Ｈ４）、１級〜４級アンモニウムカチオンのいずれも用いることができる。なかでも、３級アンモニウムカチオン、４級アンモニウムカチオンであることが好ましく、特に、３級アンモニウムカチオンであることが好ましい。上記アミン系カチオンが、上述のカチオンであることで、本発明の化合物Ａは、水への溶解性により優れたものとなるからである。
【００４２】
上記３級アンモニウムカチオンとしては、例えば、下記一般式（Ｃ３）で表されるカチオン（以下、カチオンＣ３とも称す。）を用いることができる。なお、アンモニウムカチオンは、１分子内に複数のアンモニウムカチオンを含む場合には、最も置換数が多いアンモニウムカチオンに該当するものとすることができる。例えば、１分子内に、３級アンモニウムカチオンと、２級及び１級のアンモニウムカチオンの少なくとも一方と、を含むカチオンは、３級アンモニウムカチオンに該当するものとすることができる。
【００４３】
2019160079.tif 000013
【００４４】
ここで、一般式（Ｃ３）中、Ｙ１、Ｙ２及びＹ３は、それぞれ独立に水酸基、炭素原子数１〜６のアルキル基、炭素原子数２〜６のアルケニル基、炭素原子数６〜１５のアリール基または炭素原子数７〜１３のアリールアルキル基を表す。
【００４５】
Ｙ１、Ｙ２及びＹ３で表される基中の水素原子は、水酸基で置換されていてもよく、Ｙ１、Ｙ２及びＹ３で表される基中のメチレン基は、酸素原子または−Ｎ＋Ｈ−で置換されていてもよく、Ｙ１、Ｙ２及びＹ３のいずれか二つ以上が結合して環を形成していてもよい。
【００４６】
上記Ｙ１〜Ｙ３に用いられる炭素原子数１〜６のアルキル基としては、メチル、エチル、プロピル、イソプロピル、ブチル、イソブチル、ｓ−ブチル、ｔ−ブチル、アミル、イソアミル、ｔ−アミルおよびヘキシル等が挙げられる。
【００４７】
上記Ｙ１〜Ｙ３に用いられる炭素原子数２〜６のアルケニル基としては、例えば、ビニル、エチレン、２−プロペニル、３−ブテニル、２−ブテニル、４−ペンテニル、３−ペンテニル、２−ヘキセニル、３−ヘキセニルおよび５−ヘキセニル等が挙げられる。
【００４８】
上記Ｙ１〜Ｙ３に用いられる炭素原子数６〜１５のアリール基としては、例えば、フェニル、トリメチルフェニル、トリル、キシリル、ナフチルおよびアンスリル基等が挙げられる。
【００４９】
上記Ｙ１〜Ｙ３に用いられる炭素原子数７〜１３のアリールアルキル基としては、アルキル基の水素原子が、アリール基で置換された７〜１３の炭素原子を有する基を意味する。例えば、ベンジル、α−メチルベンジル、α、α−ジメチルベンジル、フェニルエチルおよびナフチルプロピル等が挙げられる。
【００５０】
本発明の化合物Ａにおいては、上記Ｙ１〜Ｙ３のうちの２以上が結合して環を形成していることが好ましい。本発明の化合物Ａの水への溶解性及び感度が、より優れたものとなるからである。なお、後述する化合物Ｎｏ．Ａ１〜Ａ１４は、カチオンＣ３が、Ｙ１〜Ｙ３のうちの２以上が結合して環を形成している例を示すものである。
【００５１】
本発明の化合物Ａにおいては、上記Ｙ１〜Ｙ３の水素原子が一つ以上水酸基で置換されていることが好ましい。本発明の化合物Ａは、水への溶解性により優れたものとなるからである。なお、後述する化合物Ｎｏ．Ａ５〜Ａ６、Ａ１５〜Ａ３４は、カチオンＣ３が、Ｙ１〜Ｙ３の水素原子が一つ以上水酸基で置換されている例を示すものである。
【００５２】
上記カチオンＣ３としては、より具体的には、下記化合物Ｎｏ．Ａ１〜Ａ３４を挙げることができる。
【００５３】
2019160079.tif 000014
【００５４】
2019160079.tif 000015
【００５５】
2019160079.tif 000016
【００５６】
４級アンモニウムカチオンとしては、例えば、下記一般式（Ｃ４）で表されるカチオンを用いることができる。
【００５７】
2019160079.tif 000017
【００５８】
ここで、一般式（Ｃ４）中、Ｙ１、Ｙ２、Ｙ３及びＹ４は、それぞれ独立に水酸基、炭素原子数１〜６のアルキル基、炭素原子数２〜６のアルケニル基、炭素原子数６〜１５のアリール基または炭素原子数７〜１３のアリールアルキル基を表す。
【００５９】
上記Ｙ１、Ｙ２、Ｙ３及びＹ４に用いられる炭素原子数１〜６のアルキル基、炭素原子数２〜６のアルケニル基、炭素原子数６〜１５のアリール基または炭素原子数７〜１３のアリールアルキル基については、上記一般式（Ｃ３）中のＹ１等に用いられる基と同様とすることができる。
【００６０】
４級アンモニウムカチオンとしては、より具体的には、テトラアルキルアンモニウム、ピロリジンカチオン、イミダゾリウムカチオン、ピペリジニウムカチオン、イミダゾリニウムカチオン、モルホリニウムカチオン、ピペラジニウムカチオン等を挙げることができる。
【００６１】
上記テトラアルキルアンモニウムとしては、テトラメチルアンモニウム、エチルトリメチルアンモニウム、ジエチルジメチルアンモニウム、トリエチルメチルアンモニウム、テトラエチルアンモニウム等を挙げることができる。
【００６２】
上記ピロリジンカチオンとしては、Ｎ，Ｎ−ジメチルピロリジニウム、Ｎ−エチル−Ｎ−メチルピロリジニウム、Ｎ，Ｎ−ジエチルピロリジニウム、スピロ−（１、１’）−ビピロリジニウム、ピペリジン−１−スピロ−１’−ピロリジニウム等を挙げることができる。
【００６３】
上記イミダゾリウムカチオンとしては、Ｎ，Ｎ’−ジメチルイミダゾリウム、Ｎ−エチル−Ｎ’−メチルイミダゾリウム、Ｎ，Ｎ’−ジエチルイミダゾリウム、１−エチル−２，３ジメチルイミダゾリウム、１，２，３トリメチルイミダゾリウム、１，２，３，４−テトラメチルイミダゾリウム等を挙げることができる。
【００６４】
上記ピペリジニウムカチオンとしては、Ｎ−メチルピリジニウム、Ｎ−エチルピリジニウム、１，２−ジメチルピリジニウム等のピリジニウムカチオン、Ｎ，Ｎ−ジメチルピペリジニウム、Ｎ−エチル−Ｎ−メチルピペリジニウム、Ｎ，Ｎ−ジエチルピペリジニウム等を挙げることができる。
【００６５】
上記イミダゾリニウムカチオンとしては、Ｎ，Ｎ−ジメチルイミダゾリニウム、Ｎ−エチル−Ｎ’−メチルイミダゾリニウム、Ｎ，Ｎ−ジエチルイミダゾリニウム、１，２，３，４−テトラメチルイミダゾリニウム、１，３，４−トリメチル−２−エチルイミダゾリニウム、１，３−ジメチル−２，４−ジエチルイミダゾリニウム、１，２−ジメチル−３，４−ジエチルイミダゾリニウム、１−メチル−２，３，４−トリエチルイミダゾリニウム、１，２，３，４−テトラエチルイミダゾリニウム、１，２，３−トリメチルイミダゾリニウム、１，３−ジメチル−２−エチルイミダゾリニウム、１−エチル−２，３−ジメチルイミダゾリニウム、１−エチル−２メチルイミダゾリウム、１，２，３−トリエチルイミダゾリニウム等を挙げることができる。
【００６６】
上記モルホリニウムカチオンとしては、Ｎ，Ｎ−ジメチルモルホリニウム、Ｎ−エチル−Ｎ−メチルモルホリニウム、Ｎ，Ｎ−ジエチルモルホリニウム等を挙げることができる。
【００６７】
上記ピペラジニウムカチオンとしては、Ｎ，Ｎ，Ｎ’，Ｎ’−テトラメチルピペラジニウム、Ｎ−エチル−Ｎ，Ｎ’，Ｎ’−トリメチルピペラジニウム、Ｎ，Ｎ−ジエチル−Ｎ’，Ｎ’−ジメチルピペラジニウム、Ｎ，Ｎ，Ｎ’−トリエチル−Ｎ’−メチルピペラジニウム、Ｎ，Ｎ，Ｎ’，Ｎ’−テトラエチルピペラジニウム等のピペラジニウムカチオン等を挙げることができる。
【００６８】
上記１級アンモニウムカチオン及び２級アンモニウムカチオンとしては、例えば、それぞれ、下記一般式（Ｃ１）及び一般式（Ｃ２）で表されるカチオンを用いることができる。
【００６９】
2019160079.tif 000018
2019160079.tif 000019
【００７０】
ここで、一般式（Ｃ２）中のＹ１及びＹ２と、一般式（Ｃ１）中のＹ１は、それぞれ独立に水酸基、炭素原子数１〜６のアルキル基、炭素原子数２〜６のアルケニル基、炭素原子数６〜１５のアリール基または炭素原子数７〜１３のアリールアルキル基を表す。
【００７１】
上記Ｙ１及びＹ２に用いられる炭素原子数１〜６のアルキル基、炭素原子数２〜６のアルケニル基、炭素原子数６〜１５のアリール基または炭素原子数７〜１３のアリールアルキル基については、上記一般式（Ｃ３）中のＹ１等に用いられる基と同様とすることができる。
【００７２】
上記１級アンモニウムカチオンとしては、より具体的には、オクチルアミン、ドデシルアミン、ラウリルアミン、テトラデシルアミン、ヘキサデシルアミン、ステアリルアミン、オレイルアミン、アリルアミン、ベンジルアミン、アニリン等のカチオンを挙げることができる。なお、アニリンのカチオンとは、具体的には、Ｃ６Ｈ５−Ｎ＋Ｈ３で表されるカチオンを示すものである。
【００７３】
上記２級アンモニウムカチオンとしては、より具体的には、ジラウリルアミン、ジテトラデシルアミン、ジヘキサデシルアミン、ジステアリルアミン、Ｎ−メチルアニリン等のカチオンを挙げることができる。また、２級アンモニウムカチオンとしては、下記化合物Ｎｏ．Ａ５１〜Ｎｏ．Ａ５７等も用いることができる。
【００７４】
2019160079.tif 000020
【００７５】
３級スルホニウムカチオンとしては、例えば、（２−カルボキシエチル）ジメチルスルホニウム、（３−クロロプロピル）ジフェニルスルホニウム、シクロプロピルジフェニルスルホニウム、ジフェニル（メチル）スルホニウム、トリ−ｎ−ブチルスルホニウム、トリ−ｐ−トリルスルホニウム、トリエチルスルホニウム、トリメチルスルホニウム、トイフェニルスルホニウム等を挙げることができる。
【００７６】
３級オキソニウムカチオンとしては、例えば、トリエチルオキソニウム、トリメチルオキソニウム等を挙げることができる。
【００７７】
４級ホスホニウムカチオンとしては、例えば、テトラブチルホスホニウム、ブチルトリフェニルホスホニウム等を挙げることができる。
【００７８】
３級カルボカチオンとしては、例えば、トリフェニルカルボカチオン、トリ（置換フェニル）カルボカチオンなどの三置換カルボカチオンが挙げられる。トリ（置換フェニル）カルボカチオンとしては、例えば、トリ（メチルフェニル）カルボカチオン、トリ（ジメチルフェニル）カルボカチオンなどが挙げられる。
【００７９】
上記カチオン成分としては、長波長領域の光の吸収効率を向上する等、吸収波長の調整がより容易になる観点からは、下記一般式（Ａ２）で表される化合物（以下、「化合物Ａ２」と称する場合がある。）を好ましく用いることができる。すなわち、本発明の化合物Ａは、上記一般式（Ａ）で表される化合物Ａのうち、酸性基の塩を有するものと、塩基性基Ｂの塩を有するものとが、塩を形成しているもの、つまり、一方の化合物Ａの塩形成基に含まれるアニオン性基と、他方の化合物Ａの塩形成基に含まれるカチオン性基と、が塩を形成しているものであってもよい。
【００８０】
2019160079.tif 000021
【００８１】
一般式（Ａ２）中、Ｚ１１は、直接結合、＞ＮＲ２０１、＞Ｏ、＞Ｓ、＞Ｓ＝Ｏ又は＞Ｃ＝Ｏであり、Ｚ１２は、＞ＣＲ２０２２、＞ＮＲ２０１、＞Ｏ、＞Ｓ、＞Ｓ＝Ｏ又は＞Ｃ＝Ｏを表し、Ｒ１１〜Ｒ１８は、それぞれ独立に、水素原子、ＣＮ、ＮＯ２、水酸基、炭素原子数１〜２０のアルキル基、炭素原子数６〜３０のアリール基、炭素原子数７〜３０のアリールアルキル基、炭素原子数２〜２０の複素環含有基又は下記一般式（Ｂ２）で表されるカチオン性基を含む基を表すが、Ｒ１１〜Ｒ１８のうち少なくとも１つは、上記カチオン性基を含む基であり、Ｒ２０１及びＲ２０２は、それぞれ独立に、水素原子、炭素原子数１〜２０のアルキル基、炭素原子数６〜３０のアリール基、炭素原子数７〜３０のアリールアルキル基又は炭素原子数２〜２０の複素環含有基を表す。
【００８２】
2019160079.tif 000022
【００８３】
一般式（Ｂ２）中、Ｌ１１は、直接結合又はｂ２＋１価の結合基を表し、Ｂ２は、カチオン性基を表し、ｂ２は、１〜１０の整数を表し、＊は、ベンゼン環との結合箇所を表す。
【００８４】
なお、一般式（Ｂ２）に用いられるＬ１１及びｂ２については、後述する「（２）その他」の項に記載のＬ１及びｂと同様とすることができ、なかでも、塩形成基Ｂが塩基性基の塩である場合に好ましい内容とすることができる。また、一般式（Ｂ２）で表されるカチオン性基については、後述する「（１−２）塩基性基の塩」の項に記載のカチオン性基と同様とすることができる。かかる構造とすることで、本発明の化合物Ａは、分散安定性及び合成容易性に優れたものとなるからである。
【００８５】
一般式（Ａ２）に用いられる、Ｚ１１及びＺ１２、Ｒ１１〜Ｒ１８並びにＲ２０１及びＲ２０２については、後述する「２．化合物Ａ」の項に記載のＺ１及びＺ２、Ｒ１〜Ｒ８並びにＲ１０１及びＲ１０２と同様とすることができる。
【００８６】
化合物Ａ２をカチオン成分として含む化合物Ａとしては、例えば、後述する一般式（５３）〜（６０）を挙げることができる。また、化合物Ａ２としては、後述する一般式（２９）〜（５２）に記載の塩形成基Ｂとして塩基性基の塩を含む化合物のカチオン性基を含む部位を組み合わせたものも用いることができる。
【００８７】
（１−２）塩基性基の塩
上記塩基性基の塩を構成するカチオン性基としては、１価以上のカチオン性基であればよく、例えば、３級スルホニウムカチオン基、３級オキソニウムカチオン基、４級ホスホニウムカチオン基、４級アンモニウムカチオン基、３級カルボカチオン等を挙げることができる。なかでも、４級アンモニウムカチオン基であることが好ましい。上記カチオン性基が上述の基であることで、上記カチオン成分は、上記アニオン性基との間で保存安定性が良好な塩を形成することができるからである。
【００８８】
上記３級スルホニウムカチオン基としては、下記一般式（Ｃ１１）で表される基とすることができ、具体的には、上述の３級スルホニウムカチオンとして列挙した化合物のＳ原子に結合する置換基の一つが外れた構造とすることができる。
【００８９】
上記３級オキソニウムカチオン基としては、下記一般式（Ｃ１２）−で表される基とすることができ、具体的には、上述の３級オキソニウムカチオンとして列挙した化合物のＯ原子に結合する置換基の一つが外れた構造とすることができる。
【００９０】
上記４級ホスホニウムカチオン基としては、下記一般式（Ｃ１３）−で表される基とすることができる、具体的には、上述の４級ホスホニウムカチオンとして列挙した化合物のＰ原子に結合する置換基の一つが外れた構造とすることができる。
【００９１】
上記４級アンモニウムカチオン基としては、下記一般式（Ｃ１４）−で表される基とすることができ、具体的には、上述の４級アンモニウムカチオンとして列挙した化合物のＮ原子に結合する置換基の一つが外れた構造とすることができる。
【００９２】
上記３級カルボカチオン基としては、下記一般式（Ｃ１５）で表される基とすることができ、具体的には、上述の３級カルボカチオンとして列挙した化合物のＣ原子に結合する置換基の一つが外れた構造とすることができる。
【００９３】
2019160079.tif 000023
【００９４】
一般式（Ｃ１１）〜一般式（Ｃ１５）中、Ｒ４０１は、それぞれ独立に、炭素原子数１〜２０のアルキル基、炭素原子数６〜３０のアリール基、炭素原子数７〜３０のアリールアルキル基又は炭素原子数２〜２０の複素環含有基を表し、一般式（Ｃ１４）中、２又は３のＲ４０１が環を形成していてもよい。なお、一般式（Ｃ１１）〜一般式（Ｃ１５）中の＊は、Ｌ１１との結合箇所を表す。
【００９５】
Ｒ４０１に用いられる炭素原子数１〜２０のアルキル基、炭素原子数６〜３０のアリール基、炭素原子数７〜３０のアリールアルキル基及び炭素原子数２〜２０の複素環含有基については、後述する「２．化合物Ａ」の項に記載のＲ１等に用いられるものと同様の内容とすることができる。
【００９６】
一般式（Ｃ１４）中の２つのＲ４０１が環を形成しているものとしては、例えば、ピロリジニウムカチオン基、モルホリニウムカチオン基、ピペラジンカチオン基等を挙げることができる。一般式（Ｃ１４）中の３つのＲ４０１が環を形成しているものとしては、ピリジニウムカチオン基等を挙げることができる。
【００９７】
上記カチオン性基と塩を形成するアニオン成分としては、化合物Ａが水溶性を発揮可能なものであればよい。アニオン成分としては、塩素陰イオン、臭素陰イオン、ヨウ素陰イオン、フッ素陰イオン等のハロゲン陰イオン；過塩素酸陰イオン、塩素酸陰イオン、チオシアン酸陰イオン、六フッ化リン酸陰イオン、六フッ化アンチモン陰イオン、六フッ化ヒ素陰イオン、四フッ化ホウ素陰イオン等の無機系陰イオン；メタンスルホン酸イオン、フルオロスルホン酸イオン、ベンゼンスルホン酸陰イオン、トルエンスルホン酸陰イオン、１−ナフチルスルホン酸陰イオン、２−ナフチルスルホン酸陰イオン、トリフルオロメタンスルホン酸陰イオン、ペンタフルオロエタンスルホン酸陰イオン、ヘプタフルオロプロパンスルホン酸陰イオン、ノナフルオロブタンスルホン酸陰イオン、ウンデカフルオロペンタンスルホン酸陰イオン、トリデカフルオロヘキサンスルホン酸陰イオン、ペンタデカフルオロヘプタンスルホン酸陰イオン、ヘプタデカフルオロオクタンスルホン酸イオン、パーフルオロ−４−エチルシクロヘキサンスルホン酸イオン、Ｎ−アルキル（又はアリール）ジフェニルアミン−４−スルホン酸陰イオン、２−アミノ−４−メチル−５−クロロベンゼンスルホン酸陰イオン、２−アミノ−５−ニトロベンゼンスルホン酸陰イオン、特開２００４−５３７９９号公報に記載されたスルホン酸陰イオン、カンファースルホン酸陰イオン、フルオロベンゼンスルホン酸陰イオン、ジフルオロベンゼンスルホン酸陰イオン、トリフルオロベンゼンスルホン酸陰イオン、テトラフルオロベンゼンスルホン酸陰イオン、ペンタフルオロベンゼンスルホン酸陰イオン、等の有機スルホン酸陰イオン；オクチルリン酸陰イオン、ドデシルリン酸陰イオン、オクタデシルリン酸陰イオン、フェニルリン酸陰イオン、ノニルフェニルリン酸陰イオン、２，２’−メチレンビス（４，６−ジ−ｔ−ブチルフェニル）ホスホン酸陰イオン等の有機リン酸系陰イオン、ビス（トリフルオロメタンスルホン）イミドイオン、ビス（ペンタフルオロエタンスルホン）イミドイオン、ビス（ヘプタフルオロプロパンスルホン）イミドイオン、ビス（ノナフルオロブタンスルホン）イミドイオン、ビス（ウンデカフルオロペンタンスルホン）イミドイオン、ビス（ペンタデカフルオロヘプタンスルホン）イミドイオン、ビス（トリデカフルオロヘキサンスルホン）イミドイオン、ビス（ヘプタデカフルオロオクタンスルホンイミド）イオン、（トリフルオロメタンスルホン）（ノナフルオロブタンスルホン）イミドイオン、（メタンスルホン）（トリフルオロメタンスルホン）イミドイオン、シクロ−ヘキサフルオロプロパン−１，３−ビス（スルホニル）イミド陰イオン等の有機フルオロスルホンイミドイオン、テトラキス（ペンタフルオロフェニル）ホウ酸陰イオン、テトラキス（４−フルオロフェニル）ホウ酸イオン、テトラフェニルホウ酸イオン、特開２００８−８１４７０号公報に記載されたホウ酸陰イオン、特開２００７−１１２８５４号公報に記載されたホウ酸陰イオン、特開平６−１８４１７０号公報に記載されたホウ酸陰イオン、特表２００２−５２６３９１号公報に記載されたホウ酸陰イオン、国際出願ＰＣＴ／ＪＰ２００８／０６９５６２号公報に記載されたホウ酸陰イオン等のテトラアリールホウ酸陰イオン、各種脂肪族又は芳香族カルボン酸アニオン、トリス（トリフルオロメタンスルホニル）メチド、トリス（メタンスルホニル）メチド等の有機スルホニルメチドイオン；等が挙げられ、更に、アルキルスルホン酸イオンやフルオロ置換アルキルスルホン酸イオン、アルキルスルホンイミド、フルオロ置換アルキルスルホンイミドが、アクリロイルオキシ基、メタクリロイルオキシ基で置換されたものや、ノルボルニル基、アダマンチル基等の脂肪族環状アルキル基で置換されたものが挙げられる。また、励起状態にある活性分子を脱励起させる（クエンチングさせる）機能を有するクエンチャー陰イオンやシクロペンタジエニル環にカルボキシル基やホスホン酸基、スルホン酸基等の陰イオン性基を有するフェロセン、ルテオセン等のメタロセン化合物陰イオン等も、必要に応じて用いることができる。
【００９８】
上記アニオン成分のなかでも、ハロゲン陰イオンであることが好ましく、特に、塩素陰イオン、臭素陰イオン等であることが好ましい。上記アニオン成分が上述のイオンであることで、上記化合物Ａは、合成容易性、保存安定性等に優れたものとなるからである。
【００９９】
（２）その他
一般式（Ｂ１）中のｂは、１〜１０の整数を表し、Ｌ１に結合する酸性基の塩又は塩基性基の塩の数、すなわち、塩形成基Ｂの数を表す。本発明の化合物Ａにおいては、ｂは、所望の感度及び水への溶解性を化合物Ａに付与できるものであればよいが、１〜５の整数であることが好ましく、なかでも、１〜２の整数であることが好ましく、特に、１であることが好ましい。上記ｂの数が上述の範囲であることで、化合物Ａは、分散安定性及び合成容易性に優れたものとなるからである。
【０１００】
上記一般式（Ｂ１）に用いられるＬ１は、直接結合又はｂ＋１価の結合基を表すものである。ｂ＋１価の結合基として用いられるＬ１としては、窒素原子、酸素原子、硫黄原子、リン原子、下記（ＩＩ−ａ）若しくは（ＩＩ−ｂ）で表される基、＞Ｃ＝Ｏ、−ＮＨ−ＣＯ−、−ＣＯ−ＮＨ−、＞ＮＲ５３又はｂ＋１と同数の価数を有する炭素原子数１〜１２０の脂肪族炭化水素基、炭素原子数６〜３５の芳香環含有炭化水素基若しくは炭素原子数２〜３５の複素環含有基を表すものとすることができる。
【０１０１】
上記Ｒ５３は、水素原子、炭素原子数１〜１２０の脂肪族炭化水素基、炭素原子数６〜３５の芳香環含有炭化水素基又は炭素原子数２〜３５の複素環含有基を表すものとすることができる。
【０１０２】
Ｌ１及びＲ５３として用いられる脂肪族炭化水素基、芳香環含有炭化水素基及び複素環含有基のメチレン基は、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＨ−ＣＯ−Ｏ−、−ＮＲ’−、−Ｓ−Ｓ−、−ＳＯ２−、窒素原子又はこれらの組み合わせで置き換わっている場合もあり、メチレン基の水素原子が水酸基に置換されていてもよく、上記芳香環又は複素環は、他の環と縮合されている場合もある。ただし、結合基Ｌ１が窒素原子、リン原子又は下記（ＩＩ−ａ）若しくは（ＩＩ−ｂ）で表される結合基の場合、ｂ＋１は３であり、結合基Ｌ１が酸素原子又は硫黄原子、＞Ｃ＝Ｏ、−ＮＨ−ＣＯ−、−ＣＯ−ＮＨ−又は＞ＮＲ５３の場合、ｂ＋１は２である。
【０１０３】
2019160079.tif 000024
【０１０４】
Ｒ５３に用いられる炭素原子数１〜１２０の脂肪族炭化水素基としては、例えば、メチル、エチル、プロピル、イソプロピル、シクロプロピル、ブチル、第二ブチル、第三ブチル、イソブチル、アミル、イソアミル、第三アミル、シクロペンチル、ヘキシル、２−ヘキシル、３−ヘキシル、シクロヘキシル、ビシクロヘキシル、１−メチルシクロヘキシル、ヘプチル、２−ヘプチル、３−ヘプチル、イソヘプチル、第三ヘプチル、ｎ−オクチル、イソオクチル、第三オクチル、２−エチルヘキシル、ノニル、イソノニル、デシル等のアルキル基；メチルオキシ、エチルオキシ、プロピルオキシ、イソプロピルオキシ、ブチルオキシ、第二ブチルオキシ、第三ブチルオキシ、イソブチルオキシ、アミルオキシ、イソアミルオキシ、第三アミルオキシ、ヘキシルオキシ、シクロヘキシルオキシ、ヘプチルオキシ、イソヘプチルオキシ、第三ヘプチルオキシ、ｎ−オクチルオキシ、イソオクチルオキシ、第三オクチルオキシ、２−エチルヘキシルオキシ、ノニルオキシ、デシルオキシ等のアルコキシ基；メチルチオ、エチルチオ、プロピルチオ、イソプロピルチオ、ブチルチオ、第二ブチルチオ、第三ブチルチオ、イソブチルチオ、アミルチオ、イソアミルチオ、第三アミルチオ、ヘキシルチオ、シクロヘキシルチオ、ヘプチルチオ、イソヘプチルチオ、第三ヘプチルチオ、ｎ−オクチルチオ、イソオクチルチオ、第三オクチルチオ、２−エチルヘキシルチオ等のアルキルチオ基；ビニル、１−メチルエテニル、２−メチルエテニル、２−プロペニル、１−メチル−３−プロペニル、３−ブテニル、１−メチル−３−ブテニル、イソブテニル、３−ペンテニル、４−ヘキセニル、シクロヘキセニル、ビシクロヘキセニル、ヘプテニル、オクテニル、デセニル、ぺンタデセニル、エイコセニル、トリコセニル等のアルケニル基及びこれらの基が後述する置換基により置換された基等が挙げられる。
【０１０５】
Ｒ５３に用いられる炭素原子数６〜３５の芳香環含有炭化水素基としては、例えば、ベンジル、フェネチル、ジフェニルメチル、トリフェニルメチル、スチリル、シンナミル等のアリールアルキル基；フェニル、ナフチル等のアリール基；フェノキシ、ナフチルオキシ等のアリールオキシ基；フェニルチオ、ナフチルチオ等のアリールチオ基及びこれらの基が後述する置換基により置換された基等が挙げられる。
【０１０６】
Ｒ５３に用いられる炭素原子数２〜３５の複素環含有基としては、例えば、ピリジル、ピリミジル、ピリダジル、ピペリジル、ピラニル、ピラゾリル、トリアジル、ピロリル、キノリル、イソキノリル、イミダゾリル、ベンゾイミダゾリル、トリアゾリル、フリル、フラニル、ベンゾフラニル、チエニル、チオフェニル、ベンゾチオフェニル、チアジアゾリル、チアゾリル、ベンゾチアゾリル、オキサゾリル、ベンゾオキサゾリル、イソチアゾリル、イソオキサゾリル、インドリル、２−ピロリジノン−１−イル、２−ピペリドン−１−イル、２，４−ジオキシイミダゾリジン−３−イル、２，４−ジオキシオキサゾリジン−３−イル、ベンゾトリアゾイル等及びこれらの基が後述する置換基により置換された基等が挙げられる。
【０１０７】
上記結合基Ｌ１に用いられる、ｂ＋１と同数の価数を有する炭素原子数１〜１２０の脂肪族炭化水素基の構造は、本発明の化合物Ａの用途等に応じて適宜設定することができる。上記脂肪族炭化水素基は、直鎖、分岐鎖、環状（脂環式炭化水素）及びこれらの組合せのいずれも用いることができる。
【０１０８】
また、上記脂肪族炭化水素基中のメチレン基は、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＨ−ＣＯ−Ｏ−、−ＮＲ’−、−Ｓ−Ｓ−、−ＳＯ２−、窒素原子又はこれらの組み合わせで１以上置き換わっていてもよい。
【０１０９】
上記結合基Ｌ１に用いられる、２価以上の炭素原子数１〜１２０の脂肪族炭化水素基としては、上述のＲ５３に用いられる１価の炭素原子数１〜１２０の脂肪族炭化水素基から水素原子の一部が外れた構造とすることができる。
【０１１０】
上記結合基Ｌ１に用いられる、２価の炭素原子数１〜１２０の脂肪族炭化水素基としては、具体的には、メチレン、エチレン、プロピレン、ブチレン、ブチルジイル等のアルキレン；上記アルキレンのメチレン基が−Ｏ−、−Ｓ−、−ＣＯ−Ｏ−、−Ｏ−ＣＯ−で置き換えられたもの；エタンジオール、プロパンジオール、ブタンジオール、ペンタンジオール、ヘキサンジオール等のジオールの残基；エタンジチオール、プロパンジチオール、ブタンジチオール、ペンタンジチオール、ヘキサンジチオール等のジチオールの残基及びこれらの基が後述する置換基により置換された基等が挙げられる。
【０１１１】
上記結合基Ｌ１に用いられる、ｂ＋１が３価の炭素原子数１〜１２０の脂肪族炭化水素基としては、具体的には、プロピリジン、１，１，３−ブチリジン等のアルキリジン及びこれらの基が後述する置換基により置換された基が挙げられる。
【０１１２】
上記結合基Ｌ１に用いられる、ｂ＋１と同数の価数を有する炭素原子数６〜３５の芳香環含有炭化水素基の構造は、本発明の化合物Ａの用途等に応じて適宜設定することができる。
【０１１３】
また、上記芳香環含有炭化水素基中のメチレン基は、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＨ−ＣＯ−Ｏ−、−ＮＲ’−、−Ｓ−Ｓ−、−ＳＯ２−、窒素原子又はこれらの組み合わせで１以上置き換わっていてもよい。
【０１１４】
上記結合基Ｌ１に用いられる、２価以上の炭素原子数６〜３５の芳香環含有炭化水素基としては、上述のＲ５３に用いられる１価の炭素原子数６〜３５の芳香環含有炭化水素基から水素原子の一部が外れた構造とすることができる。
【０１１５】
上記結合基Ｌ１に用いられる、２価の炭素原子数６〜３５の芳香環含有炭化水素基としては、具体的には、フェニレン、ナフチレン等のアリーレン基；カテコール、ビスフェノール等の二官能フェノールの残基；２，４，８，１０−テトラオキサスピロ［５，５］ウンデカン等及びこれらの基が後述する置換基により置換された基が挙げられる。
【０１１６】
上記結合基Ｌ１に用いられる、３価の炭素原子数６〜３５の芳香環含有炭化水素基としては、フェニル−１，３，５−トリメチレン及びこれらの基が後述する置換基により置換された基が挙げられる。
【０１１７】
上記結合基Ｌ１に用いられる、ｂ＋１と同数の価数を有する炭素原子数２〜３５の複素環含有基の構造は、本発明の化合物Ａの用途等に応じて適宜設定することができる。
【０１１８】
また、上記複素環含有基中のメチレン基は、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＨ−ＣＯ−Ｏ−、−ＮＲ’−、−Ｓ−Ｓ−、−ＳＯ２−、窒素原子又はこれらの組み合わせで１以上置き換わっていてもよい。
【０１１９】
上記結合基Ｌ１に用いられる、２価以上の炭素原子数２〜３５の複素環含有基としては、例えば、上述のＲ５３に用いられる１価の炭素原子数２〜３５の複素環含有基から水素原子の一部が外れた構造とすることができる。
【０１２０】
上記結合基Ｌ１に用いられる、２価の炭素原子数２〜３５の複素環含有基としては、具体的には、ピリジン環、ピリミジン環、ピペリジン環、ピペラジン環、トリアジン環、フラン環、チオフェン環、インドール環等を有する基及びこれらの基が後述する置換基により置換された基が挙げられる。
【０１２１】
上記結合基Ｌ１に用いられる、３価の炭素原子数２〜３５の複素環含有基としては、イソシアヌル環を有する基、トリアジン環を有する基及びこれらの基が後述する置換基により置換された基が挙げられる。
【０１２２】
上記脂肪族炭化水素基、芳香環含有炭化水素基及び複素環含有基等の各官能基は、置換基を有していてもよく、特に断りがない限り、置換基を有していない無置換である又は置換基を有しているものである。このような脂肪族炭化水素基、芳香環含有炭化水素基及び複素環含有基等の水素原子を置換する置換基としては、後述する「２．化合物Ａ」の項に記載のＲ１等に用いられるアルキル基等の水素原子を置換する置換基と同様の内容とすることができる。上記置換基としては、例えば、化合物Ａの水への溶解性等をより向上する観点からは、水酸基等の親水性基を用いることができる。
【０１２３】
上記結合基Ｌ１は、塩形成基Ｂが酸性基の塩である場合には、直接結合、＞Ｃ＝Ｏ、−ＮＨ−ＣＯ−、−ＣＯ−ＮＨ−、＞ＮＲ５３又はｂ＋１と同数の価数を有する炭素原子数１〜１２０の脂肪族炭化水素基であることが好ましく、なかでも、直接結合又はｂ＋１と同数の価数を有する炭素原子数１〜２０の脂肪族炭化水素基であることが好ましく、特に、直接結合であること、すなわち、酸性基の塩が直接ベンゼン環に結合することが好ましい。本発明の化合物Ａは感度により優れたラジカル重合開始剤として使用可能となるからである。例えば、塩形成基Ｂを構成するアニオン性基がカルボン酸イオン基等である場合、３環構造と塩形成基Ｂを含む基との間で共役構造をとることが容易となる結果、３環構造単独の場合よりもより長波長領域の光を吸収容易となるからである。
【０１２４】
上記結合基Ｌ１は、塩形成基Ｂが塩基性基の塩である場合には、炭素原子数１〜２０の脂肪族炭化水素基であることが好ましく、なかでも炭素原子数２〜１０の脂肪族炭化水素基であることが好ましい。化合物Ａは、分散安定性及び合成容易性に優れたものとなるからである。
【０１２５】
上記結合基Ｌ１は、塩形成基Ｂが塩基性基の塩である場合には、上記脂肪族炭化水素基、芳香環含有炭化水素基及び複素環含有基のメチレン基が、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＨ−ＣＯ−Ｏ−、−ＮＲ’−、−Ｓ−Ｓ−、−ＳＯ２−又はこれらの組み合わせで１以上置き換わっていることが好ましく、なかでも、−Ｏ−で置き換わっていることが好ましく、特に、ベンゼン環側の端部が−Ｏ−で置き換わっていること、すなわち、Ｌ１の端部が−Ｏ−を介してベンゼン環に結合していることが好ましい。上記構造であることで、本発明の化合物Ａは、合成容易性に優れたものとなるからである。
【０１２６】
本発明の化合物Ａにおいては、Ｒ１〜Ｒ８は、その少なくとも１つが塩形成基Ｂを含む基である。塩形成基Ｂを含む基の数、すなわち、Ｒ１〜Ｒ８として含まれる数は、所望の感度及び水への溶解性を化合物Ａに付与できるものであればよく、化合物Ａ中に８以下であればよいが、１以上２以下であることが好ましく、なかでも、１であることが好ましい。かかる範囲であることで、本発明の化合物Ａは、合成容易性、保存安定性、水への溶解性等に優れたものとなるからである。
【０１２７】
上記塩形成基Ｂを含む基の結合位置としては、所望の感度及び水への溶解性を化合物Ａに付与できるものであればよく、Ｒ１〜Ｒ８のいずれの置換基として含まれるものであってもよいが、例えば、Ｒ４であることが好ましい。かかる構造とすることで、本発明の化合物Ａは、合成容易性等に優れたものとなるからである。また、本発明の化合物Ａは、保存安定性、水への溶解性等に優れたものとなるからである。
【０１２８】
２．化合物Ａ
Ｒ１〜Ｒ８並びにＲ１０１及びＲ１０２に用いられる炭素原子数１〜２０のアルキル基としては、メチル、エチル、プロピル、ｉｓｏ−プロピル、ブチル、ｓｅｃ−ブチル、ｔｅｒｔ−ブチル、ｉｓｏ−ブチル、アミル、ｉｓｏ−アミル、ｔｅｒｔ−アミル、シクロペンチル、ヘキシル、２−ヘキシル、３−ヘキシル、シクロヘキシル、４−メチルシクロヘキシル、ヘプチル、２−ヘプチル、３−ヘプチル、ｉｓｏ−ヘプチル、ｔｅｒｔ−ヘプチル、１−オクチル、ｉｓｏ−オクチル、ｔｅｒｔ−オクチル、アダマンチル等が挙げられる。
【０１２９】
Ｒ１〜Ｒ８並びにＲ１０１及びＲ１０２に用いられる炭素原子数６〜３０のアリール基としては、フェニル、ナフチル、アントラセニル等が挙げられる。
【０１３０】
また、上記アリール基中の水素原子の１つ又は２つ以上はアルキル基で置換されていてもよい。アリール基中の水素原子を置換するアルキル基としては、上記Ｒ１等に用いられる炭素原子数６〜２０のアルキル基のうち所定の炭素原子数を有するものを用いることができる。
【０１３１】
Ｒ１〜Ｒ８並びにＲ１０１及びＲ１０２に用いられる炭素原子数１〜２０の炭素原子数７〜３０のアリールアルキル基としては、ベンジル、フルオレニル、インデニル、９−フルオレニルメチル基等が挙げられる。
【０１３２】
また、上記アリールアルキル基中の水素原子の１つ又は２つ以上はアルキル基で置換されていてもよい。アリールアルキル基中の水素原子を置換するアルキル基としては、上記Ｒ１等に用いられる炭素原子数６〜２０のアルキル基のうち所定の炭素原子数を有するものを用いることができる。
【０１３３】
Ｒ１〜Ｒ８並びにＲ１０１及びＲ１０２に用いられる炭素原子数２〜２０の複素環含有基としては、ピリジル、ピリミジル、ピリダジル、ピペリジル、ピラニル、ピラゾリル、トリアジル、ピロリル、キノリル、イソキノリル、イミダゾリル、ベンゾイミダゾリル、トリアゾリル、フリル、フラニル、ベンゾフラニル、チエニル、チオフェニル、ベンゾチオフェニル、チアジアゾリル、チアゾリル、ベンゾチアゾリル、オキサゾリル、ベンゾオキサゾリル、イソチアゾリル、イソオキサゾリル、インドリル、２−ピロリジノン−１−イル、２−ピペリドン−１−イル、２，４−ジオキシイミダゾリジン−３−イル、２，４−ジオキシオキサゾリジン−３−イル等が挙げられる。
【０１３４】
上記炭素原子数１〜２０のアルキル基、炭素原子数６〜３０のアリール基、炭素原子数７〜３０のアリールアルキル基、炭素原子数２〜２０の複素環含有基等の各官能基は、置換基を有していてもよく、特に断りがない限り、置換基を有していない無置換である又は置換基を有しているものである。
【０１３５】
本発明の化合物において、基の炭素原子数は、基中の水素原子が置換基で置換されている場合、その置換後の基の炭素原子数を意味する。例えば、上記炭素原子数１〜２０のアルキル基の水素原子が置換されている場合、炭素原子数１〜２０とは、水素原子が置換された後の炭素原子数を指し、水素原子が置換される前の炭素原子数を指すのではない。また、本発明の化合物において、所定の炭素原子数の基中のメチレン基が二価の基で置き換えられた場合、その置換前の基の炭素原子数を意味する。例えば、本明細書中、炭素原子数１〜２０のアルキル基中のメチレン基が二価の基で置き換えられた基の炭素原子数は、１〜２０となる。
【０１３６】
このようなアルキル基、アリール基、アリールアルキル基、複素環含有基等の水素原子を置換する置換基としては、ビニル、アリル、アクリル、メタクリル等のエチレン性不飽和基；フッ素、塩素、臭素、ヨウ素等のハロゲン原子；アセチル、２−クロロアセチル、プロピオニル、オクタノイル、アクリロイル、メタクリロイル、フェニルカルボニル（ベンゾイル）、フタロイル、４−トリフルオロメチルベンゾイル、ピバロイル、サリチロイル、オキザロイル、ステアロイル、メトキシカルボニル、エトキシカルボニル、ｔ−ブトキシカルボニル、ｎ−オクタデシルオキシカルボニル、カルバモイル等のアシル基；アセチルオキシ、ベンゾイルオキシ等のアシルオキシ基；アミノ、エチルアミノ、ジメチルアミノ、ジエチルアミノ、ブチルアミノ、シクロペンチルアミノ、２−エチルヘキシルアミノ、ドデシルアミノ、アニリノ、クロロフェニルアミノ、トルイジノ、アニシジノ、Ｎ−メチル−アニリノ、ジフェニルアミノ，ナフチルアミノ、２−ピリジルアミノ、メトキシカルボニルアミノ、フェノキシカルボニルアミノ、アセチルアミノ、ベンゾイルアミノ、ホルミルアミノ、ピバロイルアミノ、ラウロイルアミノ、カルバモイルアミノ、Ｎ，Ｎ−ジメチルアミノカルボニルアミノ、Ｎ，Ｎ−ジエチルアミノカルボニルアミノ、モルホリノカルボニルアミノ、メトキシカルボニルアミノ、エトキシカルボニルアミノ、ｔ−ブトキシカルボニルアミノ、ｎ−オクタデシルオキシカルボニルアミノ、Ｎ−メチル−メトキシカルボニルアミノ、フェノキシカルボニルアミノ、スルファモイルアミノ、Ｎ，Ｎ−ジメチルアミノスルホニルアミノ、メチルスルホニルアミノ、ブチルスルホニルアミノ、フェニルスルホニルアミノ等の置換アミノ基；スルホンアミド基、スルホニル基、カルボキシル基、シアノ基、スルホ基、水酸基、ニトロ基、メルカプト基、イミド基、カルバモイル基、スルホンアミド基、ホスホン酸基、リン酸基等が挙げられる。
【０１３７】
すなわち、Ｒ１、Ｒ２、Ｒ３、Ｒ４、Ｒ５、Ｒ６、Ｒ７及びＲ８並びにＲ１０１及びＲ１０２に用いられるアルキル基、アリール基、アリールアルキル基及び複素環含有基中の水素原子の１つ又は２つ以上は、エチレン性不飽和基、ハロゲン原子、アシル基、アシルオキシ基、置換アミノ基、スルホンアミド基、スルホニル基、カルボキシル基、シアノ基、スルホ基、水酸基、ニトロ基、メルカプト基、イミド基、カルバモイル基、スルホンアミド基、ホスホン酸基又はリン酸基で置き換わっていてもよい。
【０１３８】
上記炭素原子数１〜２０のアルキル基、炭素原子数６〜３０のアリール基、炭素原子数７〜３０のアリールアルキル基、炭素原子数２〜２０の複素環含有基中のメチレン基は、炭素−炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ’−、−Ｓ−Ｓ−又は−ＳＯ２−から選ばれた基を酸素原子が隣り合わない条件で組み合わせた基で１以上置き換えられたもの又は置き換えられていないものとすることができる。また、Ｒ’は、水素原子又は炭素原子数１〜８のアルキル基を表す。
【０１３９】
すなわち、Ｒ１、Ｒ２、Ｒ３、Ｒ４、Ｒ５、Ｒ６、Ｒ７及びＲ８並びにＲ１０１及びＲ１０２に用いられるアルキル基、アリール基、アリールアルキル基及び複素環含有基中のメチレン基の１つ又は２つ以上は、炭素−炭素二重結合、−Ｏ−、−Ｓ−、−ＣＯ−、−Ｏ−ＣＯ−、−ＣＯ−Ｏ−、−ＯＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ’−、−Ｓ−Ｓ−、−ＳＯ２−又はこれらから選ばれた基を酸素原子が隣り合わない条件で組み合わせた基で置き換わっていてもよい。Ｒ’は、水素原子又は炭素原子数１〜８のアルキル基を表す。
【０１４０】
なお、−Ｏ−等の二価の基で置換された基としては、末端メチレン基が置換された基も用いることができ、例えば、アルキル基中の末端メチレン基が−Ｏ−で置換された基、すなわち、アルコキシ基も含むことができる。
【０１４１】
また、Ｒ１、Ｒ２、Ｒ３、Ｒ４、Ｒ５、Ｒ６、Ｒ７及びＲ８並びにＲ１０１及びＲ１０２に用いられるアルキル基、アリール基、アリールアルキル基及び複素環含有基は、その基中の水素原子の１つ又は２つ以上が置換基で置換され、かつ、その基中のメチレン基の１つ又は２つ以上が上述の二価の基で置換されていてもよい。
【０１４２】
例えば、後述する式（３０２）（３０３）等に例示するように、Ｒ１、Ｒ２、Ｒ３、Ｒ４、Ｒ５、Ｒ６、Ｒ７及びＲ８並びにＲ１０１及びＲ１０２として、アルキル基中のメチレン基の１つ又は２つ以上が−Ｏ−で置換され、さらに、そのアルキル基中の水素原子の１つ又は２つ以上が水酸基で置換された基も用いることができる。
【０１４３】
Ｒ１〜Ｒ８は、Ｒ１及びＲ２、Ｒ２及びＲ３、Ｒ３及びＲ４、Ｒ５及びＲ６、Ｒ６及びＲ７、Ｒ７及びＲ８の隣接する基同士が、互いに結合して環を形成してもよく、さらに、一般式（Ａ）中の３員環を構成するベンゼン環と縮合環を形成してもよい。
【０１４４】
隣接する基同士が結合して形成する環構造としては、シクロペンテン環、シクロヘキセン環、ジヒドロフラン環、ジヒドロピラン環、ベンゼン環又はナフタレン環等を挙げることができる。
【０１４５】
Ｒ１〜Ｒ８は、塩形成基Ｂを含む基以外の基である場合、水素原子、ＣＮ、ＮＯ２、水酸基、炭素原子数１〜２０のアルキル基、炭素原子数６〜３０のアリール基、炭素原子数７〜３０のアリールアルキル基又は炭素原子数２〜２０の複素環含有基であるが、水素原子又は炭素原子数１〜１０のアルキル基であることが好ましく、なかでも、水素原子又は炭素原子数１〜５のアルキル基であることが好ましく、特に、水素原子であることが好ましい。より具体的には、本発明の化合物Ａとしては、Ｒ４が塩形成基を含む基である場合、Ｒ１〜Ｒ３及びＲ５〜Ｒ８が水素原子であるものを好ましく用いることができる。本発明の化合物Ａは、合成容易性、保存安定性、水への溶解性等に優れたものとなるからである。
【０１４６】
Ｒ１〜Ｒ８は、塩形成基Ｂを含む基以外の基である場合、本発明の化合物Ａの長波長領域の光の吸収効率を向上する観点からは、３員環と共役系を形成できるものであることが好ましく、例えば、ＮＯ２、炭素原子数６〜３０のアリール基等であることが好ましい。
【０１４７】
Ｒ１０１およびＲ１０２は、水素原子、炭素原子数１〜２０のアルキル基、アルキル基で置換されていてもよい炭素原子数６〜３０のアリール基又はアルキル基で置換されていてもよい炭素原子数７〜３０のアリールアルキル基、炭素原子数２〜２０の複素環含有基であるが、水素原子又は炭素原子数１〜２０のアルキル基であることが好ましく、水素原子、炭素原子数１〜５のアルキル基であることが好ましい。本発明の化合物Ａは、分散安定性及び合成容易性に優れたものとなるからである。
【０１４８】
上記Ｚ１は、直接結合、＞ＮＲ１０１、＞Ｏ、＞Ｓ、＞Ｓ＝Ｏ又は＞Ｃ＝Ｏであり、上記Ｚ２は、＞ＣＲ１０２２、＞ＮＲ１０１、＞Ｏ、＞Ｓ、＞Ｓ＝Ｏ又は＞Ｃ＝Ｏである。
【０１４９】
このようなＺ１及びＺ２の組合せとしては、Ｚ１及びＺ２で結合される２つのベンゼン環を含む３環構造が芳香族性を示す組合せであることが好ましい。本発明の化合物Ａは、長波長の光を含む幅広い波長領域の光を吸収可能となるからである。
【０１５０】
上記Ｚ１及び上記Ｚ２の組合せとしては、＞Ｓ及び＞Ｃ＝Ｏの組合せ（チオキサントン構造）、＞Ｎ及び＞Ｎの組合せ（フェナジン構造）、＞Ｎ及び＞＝Ｏの組合せ（アクリドン構造）、直接結合及び＞＝Ｏの組合せ（フルオレノン構造）等を挙げることができる。なお、カッコ内は上記組合せで形成される３員環の構造を示すものである。
【０１５１】
本発明の化合物Ａにおいては、なかでも、上記組合せが、＞Ｓ及び＞Ｃ＝Ｏの組合せ（チオキサントン構造）であること、すなわち、本発明における一般式（Ａ）で表される化合物Ａは、下記一般式（Ａ１）で表される化合物であることが好ましい。Ｚ１及びＺ２の組み合わせが上述の組合せであることで、本発明の化合物Ａは、感度及び水への溶解性により優れたラジカル重合開始剤として用いることが容易となるからである。なお、Ｚ１が直接結合である場合、２つのベンゼン環に挟まれるＺ１及びＺ２を含む環構造は５員環構造となる。
【０１５２】
2019160079.tif 000025
【０１５３】
ここで、一般式（Ａ１）中、Ｒ１、Ｒ２、Ｒ３、Ｒ４、Ｒ５、Ｒ６、Ｒ７及びＲ８は、それぞれ独立に、水素原子、ＣＮ、ＮＯ２、水酸基、炭素原子数１〜２０のアルキル基、アルキル基で置換されていてもよい炭素原子数６〜３０のアリール基、アルキル基で置換されていてもよい炭素原子数７〜３０のアリールアルキル基、炭素原子数２〜２０の複素環含有基又は上記一般式（Ｂ１）で表される塩形成基Ｂを含む基を表し、Ｒ１〜Ｒ８の少なくとも１つは、上記塩形成基Ｂを含む基である。
【０１５４】
一般式（Ａ１）に用いられるＲ１〜Ｒ８並びに上記一般式（Ｂ１）については、上記一般式（Ａ）に記載の内容と同じ内容を示すものである。
【０１５５】
本発明の化合物Ａとしては、具体的には、下記に表される化合物を挙げることができる。 
【０１５６】
2019160079.tif 000026
【０１５７】
2019160079.tif 000027
【０１５８】
2019160079.tif 000028
【０１５９】
2019160079.tif 000029
【０１６０】
2019160079.tif 000030
【０１６１】
2019160079.tif 000031
【０１６２】
2019160079.tif 000032
【０１６３】
本発明の化合物Ａの３００ｎｍ以上６００ｎｍ以下の範囲の最大吸収波長としては、露光光を吸収して、ラジカルを発生可能なものであればよいが、３８０ｎｍ以上であることが好ましく、なかでも、３８５ｎｍ以上５５０ｎｍ以下であることが好ましく、特に、３９０ｎｍ以上５００ｎｍ以下、中でも特に、３９０ｎｍ以上４５０ｎｍ以下であることが好ましい。上記最大吸収波長が上述の範囲であることで、本発明の化合物Ａは感度に優れたラジカル重合開始剤としてより有用となるからである。
【０１６４】
以下、最大吸収波長の測定方法は、最大吸収波長を精度良く測定できる方法であれば問題はなく、例えば、下記の方法を用いることができる。
（１）水に化合物Ａを溶解し、測定用水溶液を調製する。
（２）測定用水溶液を、石英セル（光路長１０ｍｍ、厚み１．２５ｍｍ）に充填し、分光光度計（例えば、日本分光製可視紫外吸光度計Ｖ−６７０等）を用いて吸収スペクトルを測定する。測定用水溶液の吸収スペクトルは、予め水単体での吸収スペクトルを測定し、測定用水溶液の吸収スペクトルから水の吸収スペクトルを差し引いて補正したものを用いる。
【０１６５】
本発明の化合物Ａの水１００質量部に対する溶解度としては、本発明の化合物Ａの用途等に応じて適宜設定できるものであるが、水溶性開始剤として、水を含む組成物に用いることが容易であるとの観点からは、０．５質量部以上であることが好ましく、０．９質量部以上であることがより好ましく、特に、１．０質量部以上であることが好ましく、なかでも特に、１．２質量部以上であることが好ましく、２．０質量部以上であることが好ましく、特に、３．０質量部以上であることが好ましく、なかでも特に、４．０質量部以上であることが好ましく、なかでも特に、５．０質量部以上であることが好ましい。なお、上記溶解度の上限については、多いほど水への溶解性が高く好ましいため、特に限定されるものではないが、例えば、水１００質量部に対して、１０質量部以下とすることができる。
【０１６６】
また、以下、水への溶解度は、温度２５℃、相対湿度（ＲＨ）６５％の環境領域で、１００ｇの脱イオン水をスターラーで撹拌しながら、本発明の化合物Ａを徐々に溶解していき、溶けなくなった（浮遊や沈殿、析出、白濁が見られた）時点での溶解量とする。具体的には、０．１ｇ毎に化合物を添加して測定することができる。
【０１６７】
本発明の化合物Ａの製造方法としては、所望の構造を得ることができる方法であればよく、公知の方法を用いることができる。
【０１６８】
本発明の化合物Ａの製造方法としては、例えば、本発明の化合物Ａが酸性基の塩を含む基を有する場合、下記反応式（Ｒ１）及び反応式（Ｒ２）に例示するように、公知の方法又は市販の酸性基（下記反応式中ではカルボン酸基（−ＣＯＯＨ））を含む化合物を準備し、この化合物を塩化メチレン等の有機溶剤に溶解した溶解液または分散した分散液を調製する。
【０１６９】
次いで、対カチオンを形成可能な化合物（下記反応式（Ｒ１）中では、カルボン酸基の水素を引き抜くことで３級アンモニウムカチオンを生成可能な３級アミン、下記反応式（Ｒ２）では、アルカリ金属カチオンを生成可能なアルカリ金属水酸化物のアルコール溶液（ＫＯＨアルコール溶液））を、上記溶解液または分散液に添加する方法等を挙げることができる。
【０１７０】
2019160079.tif 000033
【０１７１】
本発明の化合物Ａの用途としては、光照射によりラジカルを発生するラジカル重合開始剤を挙げることができ、なかでも、水への溶解性に優れるとの効果をより効果的に発揮できる観点から、溶剤として水を含む組成物に用いられる水溶性ラジカル重合開始剤に好ましく用いることができる。
【０１７２】
具体的には、このようなラジカル重合開始剤が用いられる硬化性組成物の用途としては、メガネ、撮像用レンズに代表される光学材料、塗料、各種コーティング剤、ライニング剤、インク、レジスト、液状レジスト、接着剤、液晶滴下工法用シール剤、画像形成材料、パターン形成材料、印刷版、絶縁ワニス、絶縁シート、積層板、プリント基盤、半導体装置用・ＬＥＤパッケージ用・液晶注入口用・有機ＥＬ用・光素子用・電気絶縁用・電子部品用・分離膜用等の封止剤、成形材料、二次電池の電極、セパレータ、パテ、建材、サイディング、ガラス繊維含浸剤、目止め剤、半導体用・太陽電池用等のパッシベーション膜、層間絶縁膜、保護膜、液晶表示装置のバックライトに使用されるプリズムレンズシート、プロジェクションテレビ等のスクリーンに使用されるフレネルレンズシート、レンチキュラーレンズシート等のレンズシートのレンズ部、またはこのようなシートを用いたバックライト等、液晶カラーフィルターの保護膜やスペーサー、ＤＮＡ分離チップ、マイクロリアクター、ナノバイオデバイス、ハードディスク用記録材料、固体撮像素子、太陽電池パネル、発光ダイオード、有機発光デバイス、ルミネセントフィルム、蛍光フィルム、ＭＥＭＳ素子、アクチュエーター、ホログラム、プラズモンデバイス、偏光板、偏光フィルム、マイクロレンズ等の光学レンズ、光学素子、光コネクター、光導波路、光学的造形用注型剤、歯科材料、爪装飾（ネイル）用途等の人体に接触する硬化性組成物用途等を挙げることができ、例えばコーティング剤として適用できる基材としては金属、木材、ゴム、プラスチック、ガラス、セラミック製品等を挙げることができる。
【０１７３】
上記硬化性組成物の用途としては、なかでも、感度に優れるとの効果をより効果的に発揮する観点からは、例えば、３Ｄプリンタ用途等の厚みが厚い部材用途を含むインク用途、着色剤を含む着色光硬化性インク用途、水への溶解性に優れるとの効果をより効果的に発揮する観点からは、爪装飾（ネイル）用途等の人体に接触する硬化性組成物用途等の低有機溶剤組成物用途であることが好ましい。
【０１７４】
Ｂ．ラジカル重合開始剤
次に、本発明のラジカル重合開始剤について説明する。
本発明のラジカル重合開始剤は、下記一般式（Ａ）で表される化合物、すなわち、本発明の化合物Ａを含むものである。
【０１７５】
2019160079.tif 000034
【０１７６】
ここで、一般式（Ａ）中、Ｚ１は、直接結合、＞ＮＲ１０１、＞Ｏ、＞Ｓ、＞Ｓ＝Ｏ又は＞Ｃ＝ＯでありＺ２は、＞ＣＲ１０２２、＞ＮＲ１０１、＞Ｏ、＞Ｓ、＞Ｓ＝Ｏ又は＞Ｃ＝Ｏを表し、Ｒ１、Ｒ２、Ｒ３、Ｒ４、Ｒ５、Ｒ６、Ｒ７及びＲ８は、それぞれ独立に、水素原子、ＣＮ、ＮＯ２、水酸基、炭素原子数１〜２０のアルキル基、アルキル基で置換されていてもよい炭素原子数６〜３０のアリール基、アルキル基で置換されていてもよい炭素原子数７〜３０のアリールアルキル基、炭素原子数２〜２０の複素環含有基又は下記一般式（Ｂ１）で表される塩形成基を含む基を表し、Ｒ１、Ｒ２、Ｒ３、Ｒ４、Ｒ５、Ｒ６、Ｒ７及びＲ８の少なくとも１つは、塩形成基Ｂを含む基であり、Ｒ１０１及びＲ１０２は、それぞれ独立に、水素原子、炭素原子数１〜２０のアルキル基、炭素原子数６〜３０のアリール基、炭素原子数７〜３０のアリールアルキル基又は炭素原子数２〜２０の複素環含有基を表す。
【０１７７】
2019160079.tif 000035
【０１７８】
ここで、一般式（Ｂ１）中、Ｌ１は、直接結合又はｂ＋１価の結合基を表し、Ｂは、酸性基の塩又は塩基性基の塩を表し、ｂは、１〜１０の整数を表し、＊は、ベンゼン環との結合箇所を表す。
【０１７９】
本発明のラジカル重合開始剤は、本発明の化合物Ａを含むため、感度及び水への溶解性に優れている。
【０１８０】
本発明のラジカル重合開始剤は、本発明の化合物Ａを含むものである。以下、本発明のラジカル重合開始剤の各成分について、詳細に説明する。
【０１８１】
１．化合物Ａ
本発明の化合物Ａは、上記一般式（Ａ）で表される化合物Ａである。この化合物Ａについては、上記「Ａ．化合物」の項に記載の内容と同様であるので、ここでの説明は省略する。
【０１８２】
本発明の化合物Ａの種類としては、ラジカル重合開始剤中に１種類のみであってもよく、２種類以上であってもよい。本発明のラジカル重合開始剤は、例えば、２種類以上５種類以下の化合物Ａを含むことができる。例えば、本発明のラジカル重合開始剤は、本発明の化合物Ａとして、酸性基の塩を含む基を有する化合物Ａと、塩基性基の塩を含む基を有する化合物Ａと、の２種類を含むものとすることができる。また、本発明のラジカル重合開始剤は、酸性基の塩を含む基を１つ含む化合物Ａと、酸性基の塩を含む基を２つ含む化合物Ａと、の２種類を含むものとすることができる。
【０１８３】
本発明の化合物Ａの含有量としては、ラジカル重合開始剤の種類等に応じて適宜設定されるものである。含有量としては、ラジカル重合開始剤の固形分１００質量部中に、１００質量部、すなわち、本発明のラジカル重合開始剤は、本発明の化合物Ａのみからなるものでもよい。また、本発明の化合物Ａの含有量は、ラジカル重合開始剤の固形分１００質量部中に、１００質量部未満、すなわち、ラジカル重合開始剤が本発明の化合物Ａ及びその他の成分を含む組成物であってもよく、例えば、１０質量部より多く９９質量部以下とすることができ、５０質量部以上９５質量部以下であることが好ましい。なお、固形分とは、溶剤以外のすべての成分を含むものである。本発明のラジカル重合開始剤は、感度及び水への溶解性により優れたものとなるからである。
【０１８４】
２．その他のラジカル重合開始剤
本発明のラジカル重合開始剤は、本発明の化合物Ａを含むものであるが、必要に応じて、本発明の化合物Ａ以外のラジカル重合開始剤化合物（以下、「他の開始剤化合物」とも称す）を含むことができる。本発明の化合物Ａに他の開始剤化合物を組み合わせることで、長波長領域の光を効果的に吸収可能となり、本発明のラジカル重合開始剤は、感度により優れたものとなるからである。
【０１８５】
本発明のラジカル重合化合物においては、上記他の開始剤化合物が、水への溶解性を有するものであることが好ましく、中でも、水１００質量部に対する水への溶解度が、０．５質量部以上であることが好ましく、１質量部以上であることが好ましく、特に、２質量部以上であることが好まし、中でも特に、１０質量部以上であることが好ましく、なかでも、３０質量部以上であることが好ましく、特に、５０質量部以上であることが好ましい。本発明の化合物Ａの水への溶解性に優れるとの効果をより効果的に発揮できるからである。また、水性組成物に有用なものとなるからである。溶解度の上限については、大きいほど好ましく、特に限定されるものでもないが、例えば、１０００質量部以下とすることができ、３００質量部以下であることが好ましい。
【０１８６】
このような他の開始剤化合物としては、本発明の化合物Ａ以外の化合物であればよく、公知のラジカル重合開始剤を用いることができる。他の開始剤化合物としては、例えば、特開２０１６−１７６００９号公報に記載されるラジカル重合開始剤等を挙げることができる。
【０１８７】
上記他の開始剤化合物の市販品としては、Ｎ−１４１４、Ｎ−１７１７、Ｎ−１９１９、ＰＺ−４０８、ＮＣＩ−８３１、ＮＣＩ−９３０、ＳＰ−２４６（（株）ＡＤＥＫＡ社製）、ＩＲＧＡＣＵＲＥ１８４、ＩＲＧＡＣＵＲＥ２９５９、ＩＲＧＡＣＵＲＥ１１７３、ＩＲＧＡＣＵＲＥ３６９、ＩＲＧＡＣＵＲＥ９０７、ＩＲＧＡＣＵＲＥ６５１、ＩＲＧＡＣＵＲＥ３７９ＥＧ、ＩＲＧＡＣＵＲＥ８１９、ＩＲＧＡＣＵＲＥ７５４、ＩＲＧＡＣＵＲＥ  ＴＰＯ、ＩＲＧＡＣＵＲＥ  ＯＸＥ  ０１、ＩＲＧＡＣＵＲＥ  ＯＸＥ  ０２、ＩＲＧＡＣＵＲＥ  ＯＸＥ  ０３、ＩＲＧＡＣＵＲＥ  ＯＸＥ  ０４、ＩＲＧＡＣＵＲＥ１２７、ＩＲＧＡＣＵＲＥ  ＭＢＦ、ＩＲＧＡＣＵＲＥ５００、（ＢＡＳＦ（株）社製）、ＴＲ−ＰＢＧ−３０４、ＴＲ−ＰＢＧ−３０５、ＴＲ−ＰＢＧ−３０９、ＴＲ−ＰＢＧ−３１１、ＴＲ−ＰＢＧ−３１４、ＴＲ−ＰＢＧ−３１５、ＴＲ−ＰＢＧ−３２７、ＴＲ−ＨＡＢＩ  １０１、ＴＲ−ＨＡＢＩ  １０２、ＴＲ−ＨＡＢＩ  １０３、ＴＲ−ＨＡＢＩ  １０４、ＴＲ−ＨＡＢＩ  １０５、ＴＲ−ＨＡＢＩ  １０６、ＴＲ−ＨＡＢＩ  １０７、ＴＲ−ＯＢＭ、ＴＲ−ＢＤＫ、ＴＲ−ＥＤＢ、ＴＲ−ＥＨＡ、ＴＲ−ＤＭＢ、ＴＲ−ＰＴＳＡ、ＴＲ−４ＭＢＰ、ＴＲ−ＢＭＳ、ＴＲ−ＭＢＦ、ＴＲ−ＥＭＫ、ＴＲ−ＮＰＧ、ＴＲ−ＬＣＶ（Ｔｒｏｎｌｙ社製）ＳＰＩ−０２、ＳＰＩ−０３（Ｓａｍｙａｎｇ社製）等が挙げられる。
【０１８８】
他の開始剤化合物としては、なかでも、下記一般式（Ｉ）で表される化合物（以下、「化合物Ｉ」とも称す）であることが好ましい。化合物Ｉは、水への溶解性に優れ、本発明の化合物Ａの水への溶解性に優れるとの効果をより効果的に発揮できるからである。また、化合物Ｉは、本発明の化合物Ａと共に用いられることで、長波長領域の光をより効果的に吸収可能となり、感度により優れたものとなるからである。
【０１８９】
2019160079.tif 000036
【０１９０】
ここで、一般式（Ｉ）中、Ｘ１は炭素原子数６〜１５のアリール基を表し、Ｘ２は炭素原子数１〜８の直鎖のアルキル基、炭素原子数３〜８の分岐を有するアルキル基、炭素原子数１〜８の直鎖のアルコキシ基、炭素原子数３〜８の分岐を有するアルコキシ基、または炭素原子数６〜１５のアリール基を表し、Ａｍ＋はｍ価のカチオン成分を表し、ｍは、１〜３の整数を表す。
【０１９１】
上記一般式（Ｉ）中のＸ１に用いられる炭素原子数６〜１５のアリール基中の水素原子は、無置換であってもよいが、上記水素原子が炭素原子数１〜８の直鎖のアルキル基、炭素原子数３〜８の分岐を有するアルキル基、炭素原子数１〜８の直鎖のハロゲン化アルキル基、炭素原子数３〜８の分岐を有するハロゲン化アルキル基、炭素原子数１〜８の直鎖のアルコキシ基、炭素原子数３〜８の分岐を有するアルコキシ基、炭素原子数１〜８の直鎖のハロゲン化アルコキシ基、炭素原子数３〜８の分岐を有するハロゲン化アルコキシ基で置換されていてもよい。
【０１９２】
また、一般式（Ｉ）中のＸ２は、炭素原子数１〜８の直鎖のアルキル基、炭素原子数３〜８の分岐を有するアルキル基、炭素原子数１〜８の直鎖のアルコキシ基、炭素原子数３〜８の分岐を有するアルコキシ基、または炭素原子数６〜１５のアリール基を表すものである。
【０１９３】
Ｘ２に用いられる炭素原子数６〜１５のアリール基中の水素原子は、無置換であってもよいが、炭素原子数１〜８の直鎖のアルキル基、炭素原子数３〜８の分岐を有するアルキル基、炭素原子数１〜８の直鎖のハロゲン化アルキル基、炭素原子数３〜８の分岐を有するハロゲン化アルキル基、炭素原子数１〜８の直鎖のアルコキシ基、炭素原子数３〜８の分岐を有するアルコキシ基、炭素原子数１〜８の直鎖のハロゲン化アルコキシ基、炭素原子数３〜８の分岐を有するハロゲン化アルコキシ基、ハロゲン原子、ニトロ基、シアノ基、水酸基、アミノ基、カルボキシル基、メタクリロイル基、アクリロイル基、エポキシ基、ビニル基、ビニルエーテル基、メルカプト基、イソシアネート基または複素環含有基で置換されていてもよい。Ｘ２で表される基中のメチレン基は、酸素原子または硫黄原子で置換されていてもよい。
【０１９４】
上記Ｘ１及びＸ２に用いられる炭素原子数６〜１５のアリール基としては、例えば、フェニル、トリメチルフェニル、トリル、キシリル、ナフチルおよびアンスリル基等が挙げられる。
【０１９５】
上記Ｘ１及びＸ２並びにこれらの水素原子を置換する置換基として用いられる炭素原子数１〜８の直鎖のアルキル基としては、例えば、メチル、エチル、プロピル、ブチル、アミル、ヘキシル、ヘプチルおよびオクチル等が挙げられる。
【０１９６】
上記Ｘ１及びＸ２並びにこれらの水素原子を置換する置換基として用いられる炭素原子数３〜８の分岐を有するアルキル基としては、例えば、イソプロピル、ブチル、イソブチル、ｓ−ブチル、ｔ−ブチル、イソアミル、ｔ−アミル、イソオクチル、２−エチルヘキシルおよびｔ−オクチル等が挙げられる。
【０１９７】
上記Ｘ１及びＸ２並びにこれらの水素原子を置換する置換基として用いられる炭素原子数１〜８の直鎖のハロゲン化アルキル基としては、上記炭素原子数１〜８の直鎖のアルキル基の水素原子が、ハロゲン原子で一つ以上置換されたものを表す。
【０１９８】
上記Ｘ１及びＸ２並びにこれらの水素原子を置換する置換基として用いられる炭素原子数３〜８の分岐を有するハロゲン化アルキル基としては、上記炭素原子数３〜８の直鎖のアルキル基の水素原子が、ハロゲン原子で一つ以上置換されたものを表す。
【０１９９】
上記Ｘ１及びＸ２並びにこれらの水素原子を置換する置換基として用いられる炭素原子数１〜８の直鎖のアルコキシ基としては、例えば、メトキシ、エトキシ、ｎ−プロポキシ、ｎ−ブトキシ基、ｔ−ブトキシ基、ｎ−ペンチルオキシ、ｎ−ヘキシルオキシおよびｎ−オクチルオキシ等が挙げられる。
【０２００】
上記Ｘ１及びＸ２並びにこれらの水素原子を置換する置換基として用いられる炭素原子数３〜８の分岐を有するアルコキシ基としては、例えば、イソプロポキシ、イソブトキシ、シクロブトキシ、ｔ−ブトキシ、イソペンチルオキシ、ネオペンチルオキシおよびイソオクチルオキシ等が挙げられる。
【０２０１】
上記Ｘ１及びＸ２並びにこれらの水素原子を置換する置換基として用いられる炭素原子数１〜８の直鎖のハロゲン化アルコキシ基としては、上記炭素原子数１〜８の直鎖のアルコキシ基の水素原子が、ハロゲン原子で一つ以上置換されたものを表す。
【０２０２】
上記Ｘ１及びＸ２並びにこれらの水素原子を置換する置換基として用いられる炭素原子数３〜８の分岐を有するハロゲン化アルコキシ基としては、上記炭素原子数３〜８の直鎖のアルコキシ基の水素原子が、ハロゲン原子で一つ以上置換されたものを表す。
【０２０３】
上記Ｘ１及びＸ２に用いられるハロゲン化アルキル基及びハロゲン化アルコキシ基に用いられるハロゲン原子、及び、Ｘ１及びＸ２で表される基中の水素原子を置換する置換基として用いられるハロゲン原子としては、フッ素原子、塩素原子、臭素原子、ヨウ素原子等が挙げられる。
【０２０４】
本発明に係る化合物Ｉにおいては、Ｘ１が、フェニル、トリル、キシリル、２，４，６−トリメチルフェニルおよびナフチルであることが好ましい。Ｘ１が、上述の基であることで、上記化合物Ｉは、安定性、吸収波長および水への溶解性に優れたものとなるからである。なかでも本発明に係る化合物Ｉにおいては、Ｘ１が、２，４，６−トリメチルフェニル基であることが好ましい。本発明に係る化合物Ｉは、感度により優れたものとなるからである。
【０２０５】
本発明に係る化合物Ｉにおいては、上記Ｘ２が、炭素原子数６〜１５のアリール基であることが好ましく、なかでも、フェニル、トリル、キシリル、２，４，６−トリメチルフェニルおよびナフチルであることが好ましい。上記Ｘ２が上述の基であることで、本発明に係る化合物Ｉは、安定性、吸収波長および水への溶解性に優れたものとなるからである。なかでも本発明においては、上記Ｘ２が、フェニル基であることが好ましい。本発明に係る化合物Ｉは、感度により優れたものとなるからである。
【０２０６】
ｍは、１〜３の数を表すが、水への溶解性の観点から、１〜２の整数であることが好ましく、１の整数であることが好ましい。
【０２０７】
上記Ａｍ＋はｍ価のカチオン成分であり、アシルホスフィン酸と対イオンを形成可能なものである。このようなカチオン成分としては、本発明に係る化合物Ｉに所望の水溶解性を付与できるものであればよく、例えば、上記「Ａ．化合物」の「１．塩形成基を含む基」の「（１）塩形成基Ｂ」の「（１−１）酸性基の塩」の項に記載のカチオン成分と同様の内容とすることができる。
【０２０８】
上記カチオン成分は、本発明の化合物Ａが塩形成基Ｂとして酸性基の塩を含む場合、本発明の化合物Ａ中の酸性基の塩を構成するカチオン成分と同一カチオンであることが好ましい。上記カチオン成分であることで、本発明のラジカル重合開始剤は、例えば、溶剤、樹脂等と混合した際に、凝集又は沈殿の少ない分散安定性に優れたものとなるからである。
【０２０９】
本発明のラジカル重合開始剤においては、なかでも、カチオン成分が、アルカリ金属イオン、アルカリ土類金属イオンまたはアミン系カチオンであることが好ましく、特に、アルカリ金属イオン又は上記一般式（Ｃ３）で表される３級アンモニウムカチオン（カチオンＣ３）であることが好ましく、特に、アルカリ金属イオン又はカチオンＣ３であることが好ましく、なかでも特に、カチオンＣ３であることが好ましい。上記カチオン成分がカチオンＣ３であることで、本発明に係る化合物Ｉは、感度及び水への溶解性により優れたものとなるからである。また、本発明の化合物Ａとの組み合わせにより、本発明のラジカル重合開始剤は、感度により優れたものとなるからである。
【０２１０】
上記他の開始剤化合物の含有量としては、本発明のラジカル重合開始剤の用途等に応じて適宜設定することができるが、例えば、本発明の化合物Ａ１００質量部に対して、１質量部以上１０００質量部以下の範囲とすることができ、１００質量部以上８００質量部以下であることが好ましく、なかでも、２００質量部以上６００質量部以下であることが好ましい。
【０２１１】
３．ラジカル重合開始剤
本発明のラジカル重合開始剤は、本発明の化合物Ａ及び上述の他の開始剤化合物以外のその他の成分を含むものであってもよい。このようなその他の成分としては、例えば、後述する「Ｃ．組成物」の「２．ラジカル重合性化合物」、「４．溶剤」、「５．樹脂成分」及び「６．その他の成分」の項に記載の内容を挙げることができる。その他の成分は、なかでも、上記「５．樹脂成分」の項に記載の非感光性樹脂を含むことが好ましい。本発明のラジカル重合開始剤の成形性、保存安定性に優れたものとなるからである。
【０２１２】
本発明のラジカル重合開始剤は、溶剤の含有量が少ないことが好ましく、例えば、ラジカル重合開始剤１００質量部中、１０質量部以下であることが好ましく、なかでも、５質量部以下であることが好ましく、１質量部以下であることが好ましい。本発明のラジカル重合開始剤を添加する組成物の硬化処理が容易となるからである。
【０２１３】
本発明のラジカル重合開始剤の製造方法としては、上記各成分を所望の含有量となるように混合できる方法であればよく、公知の混合方法を用いることができる。本発明のラジカル重合開始剤の用途としては、例えば、光照射等により硬化する硬化性組成物等に用いることができる。なお、硬化性組成物の具体的な用途としては、上記「Ａ．化合物」の項に記載の内容と同様とすることができる。
【０２１４】
Ｃ．組成物
次に、本発明の組成物について説明する。
本発明の組成物は、上記一般式（Ａ）で表される化合物Ａと、ラジカル重合性化合物と、を含むものである。
【０２１５】
本発明の組成物によれば、本発明の化合物Ａを用いることで、感度に優れ、有機溶剤の含有量が少ない組成物を得ることが容易だからである。以下、本発明の組成物の各成分について詳細に説明する。
【０２１６】
１．化合物Ａ
本発明の化合物Ａの３００ｎｍ以上６００ｎｍ以下の範囲の最大吸収波長としては、露光光を吸収して、ラジカルを発生可能なものであればよいが、３８０ｎｍ以上であることが好ましい。このような本発明の化合物Ａの最大吸収波長のより好ましい範囲については、上記「Ａ．化合物Ａ」の項に記載の内容と同様とすることができるため、ここでの説明は省略する。
【０２１７】
本発明の化合物Ａの含有量としては、組成物に対して所望の硬化性等を付与できるものであれば特に限定されるものではない。含有量としては、例えば、組成物の固形分１００質量部に対して、０．０５質量部以上１０質量部以下とすることができ、０．１質量部以上５質量部以下であることが好ましい。なお、固形分とは、溶剤以外のすべての成分を含むものである。
【０２１８】
本発明の組成物に含まれる本発明の化合物Ａの種類は、１種類のみであってもよく、２種類以上であってもよく、例えば、２種類以上５種類以下とすることができる。なお、本発明の化合物Ａについては、「Ｂ．ラジカル重合開始剤」の項に記載の内容と同様とすることができるので、ここでの説明は省略する。
【０２１９】
２．ラジカル重合性化合物
本発明の組成物に係るラジカル重合性化合物は、ラジカル重合性基を有し、ラジカルにより重合可能な化合物である。ラジカル重合性基としては、例えば、（メタ）アクリル基、メタクリル基、ビニル基等のエチレン性不飽和二重結合等を挙げることができる。なお、（メタ）アクリルは、アクリル及びメタクリルを含む意味で用いるものである。また、（メタ）アクリレートは、アクリレート及びメタクリレートを含む意味で用いるものである。
【０２２０】
本発明の組成物に係るラジカル重合性化合物は、酸価を有する化合物であってもよく、酸価を有しない化合物であってもよい。酸価を有する化合物としては、例えば、カルボキシル基を有する化合物等を挙げることができる。本発明の組成物に係るラジカル重合性化合物が酸価を有する化合物を含むことにより、組成物は、溶剤として水を含む場合に、分散安定性に優れたものとなる。
【０２２１】
また、光照射部位のアルカリ現像液への溶解性が低下する。このため、本発明の組成物は、例えば、アルカリ現像液等の溶媒への溶解性が光照射前後で変化する感光性組成物として用いることができる。より具体的には、本発明の組成物は、酸価を有する化合物を含むことで、ネガ型組成物として用いることができる。
【０２２２】
アルカリ現像液としては、テトラメチルアンモニウムヒドロキシド（ＴＭＡＨ）水溶液や、水酸化カリウム水溶液等のアルカリ現像液として一般的に使用されているものを用いることができる。
【０２２３】
上記酸価を有する化合物としては、例えば、（メタ）アクリル酸等のカルボキシル基等を有する（メタ）アクリレート化合物を挙げることができる。
【０２２４】
上記酸価を有しない化合物としては、エポキシアクリレート樹脂、（メタ）アクリル酸−２−ヒドロキシエチル等のカルボキシル基等を有しない（メタ）アクリレート化合物を挙げることができる。
【０２２５】
本発明の組成物においては、ラジカル重合性化合物は、単独で又は２種以上を混合して使用することができる。例えば、ラジカル重合性化合物として、エチレン性不飽和二重結合基を有し、酸価を有する化合物及びエチレン性不飽和二重結合基を有し、酸価を有しない化合物を組み合わせて使用することができる。本発明の組成物においては、ラジカル重合性化合物は、２種以上を混合して使用する場合には、それらを予め共重合して共重合体として使用してもよい。このようなラジカル重合性化合物等としては、より具体的には、特開２０１６−１７６００９号公報に記載されるラジカル重合性化合物等を挙げることができる。
【０２２６】
本発明の組成物においては、ラジカル重合性化合物の含有量は、所望の強度の硬化物を得られるものであれば特に限定されるものではないが、例えば、組成物の固形分１００質量部に対して１０質量部以上９９質量部以下とすることができる。含有量が上述の範囲であることで、本発明の組成物は、例えば、本発明の化合物Ａを安定的に保持可能だからである。
【０２２７】
３．その他のラジカル重合開始剤
本発明の組成物は、化合物Ａを含むものであるが、必要に応じて、化合物Ａ以外のラジカル重合開始剤化合物（他の開始剤化合物）を含むことができる。他の開始剤化合物の含有量及び種類等については、上記「Ｂ．ラジカル重合開始剤」の「２．その他のラジカル重合開始剤」の項に記載の内容と同様とすることができるので、ここでの説明は省略する。
【０２２８】
４．溶剤
本発明の組成物は、本発明の化合物Ａ及びラジカル重合性化合物を含むものであるが、必要に応じて溶剤を含むことができる。溶剤は、本発明の化合物Ａおよびラジカル重合性化合物等の各成分を分散又は溶解可能なものである。したがって、常温（２５℃）大気圧下で液状であっても、本発明の化合物Ａ、ラジカル重合性化合物は溶剤には含まれない。上記溶剤としては、水、有機溶剤の何れも用いることができる。溶剤としては、環境負荷低減、人体への影響低減、有機材料上に塗布する場合、有機材料の溶解抑制等の観点からは、水を含むものであることが好ましい。
【０２２９】
本発明の組成物においては、水の含有量としては、溶剤１００質量部中に、５０質量部以上であることが好ましく、なかでも８０質量部以上であることが好ましく、特に、９０質量部以上であることが好ましく、中でも特に、１００質量部であること、すなわち、溶剤として水のみを含むことが好ましい。水の含有量が上述の範囲であることで、本発明の組成物は、環境負荷低減、人体への影響低減、有機材料上に塗布する場合、有機材料の溶解抑制等により優れたものとなるからである。
【０２３０】
本発明の組成物において、溶剤に用いることができる有機溶剤としては、例えば、メチルエチルケトン、メチルアミルケトン、ジエチルケトン、アセトン、メチルイソプロピルケトン、メチルイソブチルケトン、シクロヘキサノンおよび２−ヘプタノン等のケトン類；エチルエーテル、ジオキサン、テトラヒドロフラン、１，２−ジメトキシエタン、１，２−ジエトキシエタンおよびジプロピレングリコールジメチルエーテル等のエーテル系溶剤；酢酸メチル、酢酸エチル、酢酸−ｎ−プロピル、酢酸イソプロピル、酢酸ｎ−ブチル、酢酸シクロヘキシル、乳酸エチル、コハク酸ジメチルおよびテキサノール等のエステル系溶剤；エチレングリコールモノメチルエーテルおよびエチレングリコールモノエチルエーテル等のセロソルブ系溶剤；メタノール、エタノール、イソ−またはｎ−プロパノール、イソ−またはｎ−ブタノールおよびアミルアルコール等のアルコール系溶剤；エチレングリコールモノメチルアセテート、エチレングリコールモノエチルアセテート、プロピレングリコール−１−モノメチルエーテル（ＰＧＭ）、プロピレングリコール−１−モノメチルエーテル−２−アセテート（ＰＧＭＥＡ）、ジプロピレングリコールモノメチルエーテルアセテート、３−メトキシブチルアセテートおよびエトキシエチルプロピオネート等のエーテルエステル系溶剤；ベンゼン、トルエンおよびキシレン等の芳香族系溶剤；ヘキサン、ヘプタン、オクタンおよびシクロヘキサン等の脂肪族炭化水素系溶剤；テレピン油、Ｄ−リモネンおよびピネン等のテルペン系炭化水素油；ミネラルスピリット、スワゾール＃３１０（以上、コスモ松山石油製）；およびソルベッソ＃１００（以上、エクソン化学製）；等のパラフィン系溶剤；四塩化炭素、クロロホルム、トリクロロエチレン、塩化メチレンおよび１，２−ジクロロエタン等のハロゲン化脂肪族炭化水素系溶剤；クロロベンゼン等のハロゲン化芳香族炭化水素系溶剤；カルビトール系溶剤、アニリン、トリエチルアミン、ピリジン、酢酸、アセトニトリル、二硫化炭素、Ｎ，Ｎ−ジメチルホルムアミド、Ｎ，Ｎ−ジメチルアセトアミド、Ｎ−メチルピロリドン、ジメチルスルホキシド等が挙げられる。有機溶剤は、水との相溶性が良好であるとの観点から、アルコール系溶剤であることが好ましい。
【０２３１】
本発明の組成物においては、溶剤の含有量は、本発明の組成物の用途等に応じて適宜設定することができるが、例えば、本発明の組成物１００質量部中に１０質量部以上とすることができ、５０質量部以上９５質量部以下であることが好ましい。塗膜の厚みの調整が容易だからである。
【０２３２】
５．樹脂成分
本発明の組成物は、ラジカル重合性化合物以外の樹脂成分を含むものであってもよい。樹脂成分としては、カチオン重合性化合物、アニオン重合性化合物等の重合性基を有する重合性化合物、重合性基を有しない重合体等を挙げることができる。
【０２３３】
樹脂成分の含有量は、その使用目的に応じて適宜選択され特に制限されないが、例えば、組成物の固形分１００質量部に対して１０質量部以上９０質量部以下とすることができる。また、樹脂成分及びラジカル重合性化合物の合計の含有量は、その使用目的に応じて適宜選択され特に制限されないが、例えば、組成物の固形分１００質量部に対して合計で１０質量部以上９９質量部以下とすることができる。
【０２３４】
（１）カチオン重合性化合物
本発明の組成物においては、カチオン重合性化合物としては、カチオン重合可能な重合性基を１以上有するものとすることができ、上記重合性基を１つ有する単官能化合物、上記重合性基を２以上有する多官能化合物を用いることができる。
【０２３５】
カチオン重合性化合物としては、例えば、エポキシ基を有するエポキシ化合物及びオキセタン基を有するオキセタン化合物等の環状エーテル基を有する化合物、並びにビニルエーテル基を有するビニルエーテル化合物等を挙げることができる。このようなカチオン重合性化合物等としては、より具体的には、特開２０１６−１７６００９号公報に記載されるカチオン重合性化合物等を挙げることができる。カチオン重合性化合物は、２種以上を混合して使用する場合には、それらを予め共重合して共重合体として使用してもよい。カチオン重合性化合物は、光カチオン開始剤、熱カチオン開始剤等のカチオン開始剤と共に用いることができる。
【０２３６】
（２）アニオン重合性化合物
本発明の組成物においては、アニオン重合性化合物としては、アニオン重合可能な重合性基を１以上有するものとすることができ、上記重合性基を１つ有する単官能化合物、上記重合性基を２以上有する多官能化合物を用いることができる。アニオン重合性化合物としては、例えば、エポキシ基を有するエポキシ化合物、ラクトン基を有するラクトン化合物、（メタ）アクリル基を有する化合物等を挙げることができる。
【０２３７】
ラクトン化合物としては、β−プロピオラクトン、ε−カプロラクトン等を挙げることができる。なお、エポキシ化合物については、上記カチオン重合性化合物として例示したエポキシ化合物を用いることができる。また、（メタ）アクリル基を有する化合物としては、上記ラジカル重合性化合物として例示したものを用いることができる。アニオン重合性化合物は、２種以上を混合して使用する場合には、それらを予め共重合して共重合体として使用してもよい。
【０２３８】
（３）感光基を有する化合物
本発明の組成物においては、重合性化合物としては、光二量化可能な不飽和結合を有する感光基を有する化合物（以下、「感光基含有化合物」とも称す）も用いることができる。このような感光基及びそれを含む感光基含有化合物としては、特開２０１６−１９３９８５号公報に記載の内容と同様とすることができる。
【０２３９】
感光基としては、より具体的には、スチルバゾリウム基、シンナモイル基等を挙げることができる。
【０２４０】
感光基含有化合物は、例えば、水酸基を有する化合物であることが好ましい。上記感光基を有する化合物は、水への溶解性に優れたものとなるからである。
【０２４１】
（４）重合性基を有しない重合体
上記重合体は、重合性基を有しないものである。このような重合体としては、繰り返し構造を含むものであればよく、感光性を有する感光性樹脂、感光性を有しない非感光性樹脂等を挙げることができる。
【０２４２】
（４−１）感光性樹脂
上記感光性樹脂は、感光性を有するものであり、例えば、酸発生剤と共に用いられ、酸の作用でエステル基またはアセタール基等の化学結合の切断等、現像液に対する溶解性が増加する方向に変化するポジ型樹脂を挙げることができる。このようなポジ型樹脂としては、例えば、特開２０１６−８９０８５号公報に記載のレジストベース樹脂または化合物等を用いることができる。
【０２４３】
（４−２）非感光性樹脂
上記非感光性樹脂としては、感光性を有しないものであればよく、例えば、ポリカーボネート（ＰＣ）、ポリエチレンテレフタレート（ＰＥＴ）、ポリエーテルサルホン、ポリビニルブチラール、ポリフェニレンエーテル、ポリアミド、ポリアミドイミド、ポリエーテルイミド、ノルボルネン系樹脂、アクリル樹脂、メタクリル樹脂、イソブチレン無水マレイン酸共重合樹脂、環状オレフィン系樹脂、ポリビニルアルコール、ポリエチレングリコール、ポリニビルピロリドン等の熱可塑性樹脂を挙げることができる。
【０２４４】
ポリビニルアルコールとしては、一般的にポバールと呼ばれるビニルアルコールを重合させたポリビニルアルコール、部分けん化ポリビニルアルコール、完全けん化ポリビニルアルコール、または酢酸ビニルと共重合性を有する単量体との共重合体のけん化物等を用いることができる。また、これらのポリビニルアルコールが各種官能基で変性された変性ポリビニルアルコールも用いることができる。変性ポリビニルアルコールとしては、例えば、特開２００９−１１３３４７号公報に記載のアセト酢酸エステル基を有するポリビニルアルコール系等を用いることができる。非感光性樹脂としては、重合性化合物の重合物も用いることができる。すなわち、本発明の組成物は、重合性化合物を含む組成物の硬化物であってもよい。
【０２４５】
（４−３）重合体
これら重合体の重量平均分子量（Ｍｗ）は、本発明の組成物の用途等に応じて適宜設定されるものであるが、例えば、１５００以上とすることができ、１５００以上３０００００以下とすることができる。なお、上記重量平均分子量Ｍｗは、例えば、東ソー（株）製のＨＬＣ−８１２０ＧＰＣを用い、溶出溶剤を０．０１モル／リットルの臭化リチウムを添加したＮ−メチルピロリドンとし、校正曲線用ポリスチレンスタンダードをＭｗ３７７４００、２１０５００、９６０００、５０４００、２０６５０、１０８５０、５４６０、２９３０、１３００、５８０（以上、Ｐｏｌｙｍｅｒ  Ｌａｂｏｒａｔｏｒｉｅｓ社製  Ｅａｓｉ  ＰＳ−２シリーズ）及びＭｗ１０９００００（東ソー（株）製）とし、測定カラムをＴＳＫ−ＧＥＬ  ＡＬＰＨＡ−Ｍ×２本（東ソー（株）製）として測定して得ることができる。また、測定温度は４０℃とすることができ、流速は１．０ｍＬ／分とすることができる。
【０２４６】
６．その他の成分
本発明の組成物は、本発明の化合物Ａ、ラジカル重合性化合物、他の重合開始剤、溶剤及び樹脂成分以外にも、必要に応じてその他の成分を含むことができる。その他の成分としては、カチオン重合性化合物と共に添加し得る、又は感光性化合物と共に酸発生剤として添加し得るカチオン重合開始剤、アニオン重合性化合物と共に添加し得るアニオン重合開始剤等の重合開始剤等を挙げることができる。
【０２４７】
このようなカチオン重合開始剤等としては、より具体的には、特開２０１６−１７６００９号公報に記載されるカチオン開始剤等を用いることができる。また、上記アニオン重合開始剤等としては、より具体的には、特開２０１７−０７３３８９号公報に記載される光アニオン重合開始剤、熱アニオン重合開始剤等を挙げることができる。
【０２４８】
その他の成分としては、重合開始剤以外にも、着色剤、無機化合物、着色剤及び無機化合物等を分散させる分散剤、連鎖移動剤、増感剤、界面活性剤、シランカップリング剤、メラミン等の添加剤を挙げることができる。
【０２４９】
添加剤については、公知の材料を用いることができ、例えば、国際公開第２０１４／０２１０２３号公報に記載のものを用いることができる。
【０２５０】
本発明の組成物は、必要に応じて、上記化合物以外に、塩化ナトリウム、塩化カリウム、塩化アンモニウム、酢酸ナトリウム、硝酸ナトリウム、塩化リチウム、硫酸アンモニウム、硫酸ナトリウム、硫酸リチウム、硫酸カリウム等の塩成分を含むものであってもよい。その他の成分の含有量は、その使用目的に応じて適宜選択され特に制限されないが、例えば、組成物の固形分１００質量部に対して合計で５０質量部以下とすることができる。
【０２５１】
７．組成物
本発明の組成物の製造方法としては、上記各成分を所望の含有量となるように混合できる方法であればよく、公知の混合方法を用いることができる。本発明の組成物の用途としては、例えば、光照射により硬化する光硬化性組成物として用いることができる。なお、具体的な用途としては、上記「Ａ．化合物」の項に記載の内容と同様とすることができる。
【０２５２】
Ｄ．硬化物
次に、本発明の硬化物について説明する。
本発明の硬化物は、本発明の組成物の硬化物である。以下、本発明の硬化物について詳細に説明する。なお、本発明の組成物については、上記「Ｃ．組成物」の項に記載の内容と同様とすることができる。
【０２５３】
本発明の硬化物は、本発明の硬化物からなるものであり、ラジカル重合性化合物の重合物を少なくとも含むものである。ラジカル重合性化合物の重合物の含有量は、上記「Ｃ．組成物」の項に記載のラジカル重合性化合物の含有量と同様とすることができる。
【０２５４】
本発明の硬化物としては、溶剤を実質的に含まないものとすることができる。本発明の硬化物に含まれる溶剤の含有量としては、例えば、硬化物１００質量部に対して、１質量部以下とすることができ、０．５質量部以下であることが好ましい。溶剤の含有量が上述の範囲であることで、本発明の硬化物は、経時安定性に優れるからである。
【０２５５】
本発明の硬化物の平面視形状、厚み等については、本発明の硬化物の用途等に応じて適宜設定することができる。
【０２５６】
本発明の硬化物の製造方法としては、本発明の組成物の硬化物を所望の形状となるように形成できる方法であれば特に限定されるものではない。このような製造方法としては、例えば、後述する「Ｅ．硬化物の製造方法」の項に記載の内容と同様とすることができるため、ここでの説明は省略する。
【０２５７】
本発明の硬化物の用途等については、上記「Ａ．化合物」の項に記載の内容と同様とすることができる。
【０２５８】
Ｅ．硬化物の製造方法
次に、本発明の硬化物の製造方法について説明する。
本発明の硬化物の製造方法は、本発明の組成物に光照射する工程を有するものである。以下、本発明の製造方法の各工程について詳細に説明する。
【０２５９】
１．光照射する工程
本工程は、本発明の組成物に対して光照射する工程である。本工程において、本発明の組成物に対して照射される光としては、本発明の化合物Ａがラジカルを生成可能なものであればよい。光の波長としては、内部にまで充分に光を進入させるために波長ピーク３００ｎｍ以上５００ｎｍ以下のものが好ましく、なかでも、３５０ｎｍ以上５００ｎｍ以下であることが好ましく、特に、３８０ｎｍ以上４８０ｎｍ以下であることが好ましく、なかでも特に、４００ｎｍ以上４７０ｎｍ以下であることが好ましい。
【０２６０】
照射される光の照射量としては、所望の硬度の硬化物を形成可能なものであればよく、本発明の組成物の塗膜の厚み等に応じて適宜調整されるものである。光強度としては、例えば、１０ｍＷ／ｃｍ２以上３００ｍＷ／ｃｍ２以下が好ましく、より好ましくは２５ｍＷ／ｃｍ２以上１００ｍＷ／ｃｍ２以下であり、照射時間は５秒〜５００秒が好ましく、より好ましくは１０秒〜３００秒とすることができる。
【０２６１】
光照射の光源としては、例えば、超高圧水銀、水銀蒸気アーク、カーボンアーク、キセノンアーク、ＬＥＤ光源等を挙げることができる。
【０２６２】
照射される光としては、レーザー光を用いてもよい。レーザー光としては、波長３４０ｎｍ〜４３０ｎｍの光を含むものを用いることができる。レーザー光の光源としては、アルゴンイオンレーザー、ヘリウムネオンレーザー、ＹＡＧレーザー、及び半導体レーザー等の可視から赤外領域の光を発するものも用いることができる。なお、これらのレーザーを使用する場合には、本発明の組成物は、可視から赤外の当該領域を吸収する増感色素を含むことができる。
【０２６３】
本発明の硬化物の製造方法においては、光照射の方法は、平面視上、本発明の組成物の塗膜の全面に対して光照射する方法であってもよく、上記塗膜の一部に対して光照射する方法であってもよい。光照射の対象が塗膜の一部である場合、光照射の方法は、例えば、マスク等を介して光照射する方法、組成物の硬化する部位のみに光照射する方法等を用いることができる。
【０２６４】
なお、本発明の組成物については、上記「Ｃ．組成物」の項に記載の内容と同様とすることができる。本発明の組成物は、硬化物の形成のため、通常、重合性化合物を含むものである。
【０２６５】
２．その他の工程
本発明の硬化物の製造方法は、光照射する工程を含むものであるが、必要に応じてその他の工程を含むものであってもよい。その他の工程としては、例えば、光照射する工程前に実施される本発明の組成物の塗膜を形成する工程、光照射する工程後に実施される現像する工程、得られた塗膜を形成する工程後に実施される溶剤を除去する工程、光照射する工程後に実施される加熱する工程（ポストベーク工程）等を挙げることができる。また、本発明の組成物が熱ラジカル重合開始剤、熱カチオン重合開始剤、熱アニオン重合開始剤等の熱重合開始剤を含む場合、光照射する工程前後に、本発明の組成物を加熱して硬化させる工程を含むものであってもよい。
【０２６６】
塗膜を形成する工程としては、所望の厚みの組成物の塗膜を得ることができる方法であればよく、例えば、スピンコーター、ロールコーター、バーコーター、ダイコーター、カーテンコーター、各種の印刷、浸漬等の公知の方法を用いることができる。
【０２６７】
本発明の組成物の塗膜が形成される基材としては、硬化物の用途等に応じて適宜設定することができ、例えば、ソーダガラス、石英ガラス、半導体基板、金属、紙、プラスチック等を含むものを挙げることができる。なお、上記硬化物は、基材上で形成された後、基材から剥離して用いても、基材から他の基材に転写して用いてもよい。
【０２６８】
現像する工程における現像方法としては、未硬化の組成物を除去できる方法であればよく、例えば、アルカリ現像液を用いて除去する方法等の公知の現像方法を用いることができる。
【０２６９】
溶剤を除去する工程における溶剤の除去方法としては、硬化物に含まれる溶剤の含有量を所望量とすることができる方法であればよく、例えば、加熱する方法、すなわち、除去する工程としてプリベーク工程を実施する方法等を挙げることができる。
【０２７０】
光照射する工程後に実施される、加熱する工程（ポストベーク工程）における加熱温度としては、上記硬化物の機械的強度を向上できる温度であればよく、硬化物の種類、用途等に応じて適宜設定することができる。
【０２７１】
３．その他
本発明の硬化物の製造方法により製造される硬化物及び用途等については、上記「Ｄ．硬化物」の項に記載の内容と同様とすることができる。
【０２７２】
本発明のラジカル重合開始剤、これを含有する組成物、その硬化物、その製造方法、および化合物は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０２７３】
Ｉ．化合物の評価
［実施例１−１］
９−オキソ−チオキサンテン−４−カルボン酸１０．０ｇを塩化メチレン１００ｍＬに分散した。室温でＮ−ブチルジエタノールアミンを７．０ｇ滴下した。３０分撹拌することにより、均一の溶液になった。ロータリーエバポレーターにより濃縮し、ジエチルエーテル１００ｍＬで洗浄をすることにより、１５．５ｇの下記式（６１）で表される化合物を得た。得られた化合物のＮＭＲ及びＩＲ結果を下記表１及び表２に示す。【０２７４】
［実施例１−２］
９−オキソ−チオキサンテン−４−カルボン酸１０．０ｇを塩化メチレン１００ｍＬに分散した。室温でエタノール４２ｍＬにＫＯＨ２．４ｇを溶解させた溶液を滴下した。３０分撹拌することにより、均一の溶液になった。ロータリーエバポレーターにより濃縮し、ジエチルエーテル１００ｍＬで洗浄をすることにより、１１．１ｇの下記式（１）で表される化合物を得た。得られた化合物のＮＭＲ及びＩＲ結果を下記表１及び表２に示す。【０２７５】
2019160079.tif 000037
【０２７６】
［比較例１−１］
ラジカル重合開始剤として、下記式（１０１）で表される化合物（ＢＡＳＦ社製ＩＲＧＡＣＵＲＥ２９５９、以下、「化合物１０１」とも称す）を準備した。【０２７７】
［比較例１−２］
ラジカル重合開始剤として、下記式（１０２）で表される化合物（ＢＡＳＦ社製ＩＲＧＡＣＵＲＥ１８４、以下、「化合物１０２」とも称す）を準備した。【０２７８】
［比較例１−３］
ラジカル重合開始剤として、下記式（１０３）で表される化合物（ベンゾフェノン、以下、「化合物１０３」とも称す）を準備した。【０２７９】
［比較例１−４］
ラジカル重合開始剤として、下記式（１０４）で表される化合物（カンファーキノン、以下、「化合物１０４」とも称す）を準備した。【０２８０】
［比較例１−５］
反応フラスコにフェニル（２，４，６−トリメチルベンゾイル）ホスフィン酸５．０ｇ（１７．３ｍｍｏｌ）、ジクロロメタン５０ｍｌを入れ、室温で攪拌しながら、完全に溶解させた。Ｎ−ブチルジエタノールアミン２．８ｇ（１７．３ｍｍｏｌ）を加え、そのまま室温で５時間攪拌を継続した。反応溶液を脱溶媒し、１０℃以下迄冷却して固化した残渣をヘキサンで洗浄し、減圧乾燥後、淡黄色の結晶として収量７．５ｇ（収率９７．４％）で、下記式（１０５）で表されるアシルホスフィン酸塩（以下、「化合物１０５」とも称す）を得た。なお、このアシルホスフィン酸塩は、上記化合物Ｉに該当する化合物であり、ラジカル重合開始剤として機能する化合物である。【０２８１】
［比較例１−６］
ラジカル重合開始剤として、下記式（１０６）で表される化合物（チオキサントンカルボン酸、以下、「化合物１０６」とも称す）を準備した。【０２８２】
2019160079.tif 000038
【０２８３】
【表１】
2019160079.tif 000039
【０２８４】
【表２】
2019160079.tif 000040
【０２８５】
［評価］
実施例及び比較例で得た化合物について、下記の評価を行った。【０２８６】
１．水への溶解性
温度２５℃、相対湿度（ＲＨ）６５％の環境下で、１００ｇの脱イオン水をスターラーで撹拌しながら、実施例及び比較例で得た化合物を０．１ｇ毎に徐々に溶解していき、溶けなくなった（浮遊や沈殿、析出、白濁が見られた）時点での溶解量を測定することで、水への溶解度（質量部）を得た。結果を下記表３に示す。【０２８７】
２．最大吸収波長
（１）実施例及び比較例で得た化合物を、脱イオン水に溶解し、測定用水溶液として、０．１質量％水溶液を得た。
（２）測定用水溶液を、石英セル（光路長１０ｍｍ、厚み１．２５ｍｍ）に充填し、分光光度計（例えば、日本分光製可視紫外吸光度計Ｖ−６７０等）を用いて吸収スペクトルを測定した。
（３）得られた吸収スペクトルから、３００ｎｍ以上６００ｎｍ以下の範囲の最大吸収波長を得た。結果を下記表３に示す。なお、下記比較例１−２〜４及び比較例１−６は、水への溶解性が低かったため、溶媒としてアセトニトリルに溶解した測定用溶液を用いて測定した。また、吸収スペクトルは、予め溶媒単体での吸収スペクトルを測定し、測定用溶液の吸収スペクトルから溶媒の吸収スペクトルを差し引いて補正したものを用いた。【０２８８】
【表３】
2019160079.tif 000041
【０２８９】
ＩＩ．組成物の評価
［製造例１：感光基及び水酸基を有している水溶性重合体水溶液Ｎｏ．１］
１０００部のイオン交換水を入れた反応フラスコに水酸基含有ポリマーとしてニチゴーＧ−Ｐｏｌｙｍｅｒ  ＯＫＳ−１０８３（鹸化度９９；日本合成化学工業製）１３８部をゆっくり投入し、１時間攪拌した後、９０℃まで加温して完全に溶解させた。４０℃まで冷却し、水酸基の２ｍｏｌ％分の感光基付与剤としてホルミルスチリルピリジニウムとリン酸０．７部を投入し、４０℃で２時間攪拌を継続した。溶液を室温まで冷却後、固形分が１５質量％となるよう、イオン交換水を追加し、室温で更に１時間攪拌を行ない、５μｍフィルターでろ過した後、イオン交換水を加えて固形分を１０質量％に調整し、感光基及び水酸基を有している水溶性重合体水溶液Ｎｏ．１を得た。【０２９０】
［製造例２：ラジカル重合性基及び水酸基を有している水溶性重合体水溶液Ｎｏ．１］
１０００部のイオン交換水を入れた反応フラスコに水酸基含有ポリマーとしてゴーセノールＧＬ−０５（鹸化度８７；日本合成化学工業製）１３８部をゆっくり投入し、１時間攪拌した後、９０℃まで加温して完全に溶解させた。５０℃まで冷却し、感光性付与剤として水酸基の２ｍｏｌ％分のＮ−メチロールアクリルアミドとｐ−トルエンスルホン酸０．１部を投入し、５０℃３時間攪拌を継続した。溶液を室温まで冷却後、イオン交換水を追加し、室温で更に１時間攪拌を行ない、５μｍフィルターでろ過した後、イオン交換水を加えて固形分を１０質量％に調整し、ラジカル重合性基及び水酸基を有している水溶性重合体水溶液Ｎｏ．１を得た。【０２９１】
［製造例３：ポリビニルアルコール水溶性重合体水溶液Ｎｏ．１］
ポリビニルアルコールゴーセノールＮＬ−０５（鹸化度９８；日本合成化学工業製）１０．０ｇを、攪拌しているイオン交換水９０．０ｇにゆっくり添加し、そのまま室温で１時間攪拌した。その後、内温を８５℃から９０℃に調整し、２時間攪拌を継続した。溶解を確認した後に、室温まで冷却し、１μｍフィルターでろ過した後、イオン交換水を加えて固形分を１０質量％に調整し、ポリビニルアルコール水溶性重合体水溶液Ｎｏ．１を得た。【０２９２】
［製造例４：ポリビニルアルコール水溶性重合体水溶液Ｎｏ．２］
ゴーセネックスＺ−２００（鹸化度９９；日本合成化学工業製）１０．０ｇを、攪拌しているイオン交換水９０．０ｇにゆっくり添加し、そのまま室温で１時間攪拌した。その後、内温を８５℃から９０℃に調整し、２時間攪拌を継続した。溶解を確認した後に、室温まで冷却し、１μｍフィルターでろ過し、ポリビニルアルコール水溶性重合体水溶液Ｎｏ．２を得た。【０２９３】
［製造例５：ポリピロリドン水溶液Ｎｏ．１］
ポリビニルピロリドンとしてＫ９０（日本触媒製）１０．０ｇを、攪拌しているイオン交換水９０．０ｇにゆっくり添加し、そのまま室温で１時間攪拌した。その後、内温を８５℃から９０℃に調整し、２時間攪拌を継続した。溶解を確認した後に、室温まで冷却し、１μｍフィルターでろ過し、ポリピロリドン水溶液Ｎｏ．１を得た。【０２９４】
［実施例２−１〜２−３８及び比較例２−１〜２−１６］
下記表４〜表９に記載の配合に従って、各成分を室温で１時間撹拌して、組成物を得た。なお、表中の配合の数値は質量部を表す。また、実施例２−１３は、ラジカル重合性基及び水酸基を有している水溶性重合体水溶液Ｎｏ．１（固形分１０質量％）を４００質量部と、ポリビニルアルコール変性水溶性重合体水溶液Ｎｏ．２（固形分１０質量％）を４００質量部と、を含むため、これらの重合体水溶液に由来する水を７２０質量部含むものである。また、表中の各成分の符号は、下記の成分を表す。得られた実施例及び比較例の組成物について、下記の手順で評価を行った。【０２９５】
１．相溶性（組成物への相溶性）
各組成物について１時間撹拌直後の状態を目視で確認し、以下の基準で評価した。
○：透明均一〜微白濁
△：白濁
×：相溶しない、ゲル化または不溶物が見られる
評価が○であるものは、ラジカル重合開始剤が組成物に十分に分散又は溶解し、評価が△であるものは、ラジカル重合開始剤が分散しており、ラジカル重合開始剤は、組成物への相溶性に優れると判断できる。また、評価が×であるものは、ラジカル重合開始剤が組成物中で凝集又は沈殿しており、組成物への溶解性が低いと判断できる。【０２９６】
２．硬化性（感度）
実施例及び比較例の組成物を使用し、ガラス基板上にアプリケーターで塗布し、各波長で露光（５００ｍＪ／ｃｍ２）後、表面にべたつきの無い試験片は２３℃のイオン交換水に３０秒浸漬し、１２０℃で１０分乾燥した後の膜厚の変化を確認した（水に浸漬せず、露光、乾燥のみの塗布膜の膜厚は１０μｍであった）。使用した光源は高圧水銀灯（波長３６５ｎｍ換算１７ｍＷ／ｃｍ２）ならびに各波長ＬＥＤ光源（３６５ｎｍ，３８５ｎｍ，３９５ｎｍ，４０５ｎｍ，４２０ｎｍ，４５０ｎｍ，４７０ｎｍ）の波長を用いて硬化試験を行った。
◎：水に浸漬乾燥後、膜厚変化が５％以内
〇：水に浸漬乾燥後、膜厚変化が２０％未満
△：水に浸漬乾燥後、膜厚変化が２０％以上だが、膜が残存した場合
×：水に浸漬乾燥後何も残存しない
なお、評価が◎〜○であるものは、十分に硬化しており感度が高いと判断できる。また、◎、〇、△の順で硬化に優れ、感度が高いと判断できる。また、評価が×であるものは、十分に硬化せず、感度が低いと判断できる。【０２９７】
（ラジカル重合開始剤：Ａ、Ｂ成分
Ａ−１：実施例１−１で得た化合物（式（６１）で表される化合物）
Ａ−２：実施例１−２で得た化合物（式（１）で表される化合物）
Ａ−３：下記式（２０１）で表される化合物
Ｂ−１：比較例１−１の化合物（式（１０１）で表される化合物）
Ｂ−２：比較例１−２の化合物（式（１０２）で表される化合物）
Ｂ−３：比較例１−３の化合物（式（１０３）で表される化合物）
Ｂ−４：比較例１−４の化合物（式（１０４）で表される化合物）
Ｂ−５：比較例１−５の化合物（式（１０５）で表される化合物）
Ｂ−６：比較例１−６の化合物（式（１０６）で表される化合物）【０２９８】
2019160079.tif 000042
【０２９９】
（ラジカル重合性化合物：Ｃ成分）
Ｃ−１：ＮＫエステル  Ａ−ＧＬＹ−２０Ｅ（アルキレンオキサイド変性アクリレート；新中村化学工業製）
Ｃ−２：ＮＫエコノマー  Ａ−ＰＧ５０５４Ｅ（アルキレンオキサイド変性アクリレート；新中村化学工業製）
Ｃ−３：ＦＡＭ−３０１（多官能アクリルアミド化合物；富士フィルム製）
Ｃ−４：アクリロイルモルフォリン
Ｃ−５：ヒドロキシエチルアクリルアミド
Ｃ−６：製造例２で得たラジカル重合性基及び水酸基を有している水溶性重合体水溶液Ｎｏ．１【０３００】
（重合性化合物：感光基を有する樹脂：Ｄ成分）
Ｄ−１：製造例１で得た感光基及び水酸基を有している水溶性重合体水溶液Ｎｏ．１【０３０１】
（重合性基を有しない重合体：非感光性樹脂：Ｅ成分）
Ｅ−１：ポリビニルアルコール変性水溶性重合体水溶液Ｎｏ．１
Ｅ−２：ポリビニルアルコール変性水溶性重合体水溶液Ｎｏ．２
Ｅ−３：ポリピロリドン水溶液Ｎｏ．１【０３０２】
（溶剤：Ｆ成分）
Ｆ−１：水【０３０３】
（着色剤：Ｇ成分）
Ｇ−１：ＢＯＮＪＥＴ  ＢＬＡＣＫ  ＣＷ−１（改質カーボンブラック自己分散体、濃度２０％；オリヱント化学工業社製）
Ｇ−２：ＭＩＣＲＯＰＩＧＭＯ  ＷＭＲＤ−５（Ｐｉｇｍｅｎｔ  Ｒｅｄ１７樹脂分散体、濃度２０％；オリヱント化学工業社製）
Ｇ−３：ＭＩＣＲＯＰＩＧＭＯ  ＷＭＧＮ−５（Ｐｉｇｍｅｎｔ  Ｇｒｅｅｎ７樹脂分散体、濃度２１％；オリヱント化学工業社製）
Ｇ−４：ＭＩＣＲＯＰＩＧＭＯ  ＷＭＢＥ−５（Ｐｉｇｍｅｎｔ  Ｂｌｕｅ１５：６樹脂分散体、濃度２０％；オリヱント化学工業社製）【０３０４】
（添加剤：Ｈ成分）
Ｈ−１：メガファックＦ−４４４（フッ素系レベリング剤；ＤＩＣ製）
Ｈ−２：オルガチックスＺＣ−１２６（塩化ジルコニル水溶液：成分濃度３０％、Ｚｒ含有量１１％；マツモトファインケミカル製）
Ｈ−３：オルガチックスＷＳ−７００（有機チタン変性ポリエチレンイミン、成分濃度１０％水溶液；マツモトファインケミカル製）
Ｈ−４：下記式（１１１）で表される化合物（チオキサントン）
Ｈ−５：下記式（１１２）で表される化合物（イソプロピルチオキサントン）
Ｈ−６：下記式（１１３）で表される化合物（ジエチルチオキサントン）【０３０５】
2019160079.tif 000043
【０３０６】
【表４】
2019160079.tif 000044
【０３０７】
【表５】
2019160079.tif 000045
【０３０８】
【表６】
2019160079.tif 000046
【０３０９】
【表７】
2019160079.tif 000047
【０３１０】
【表８】
2019160079.tif 000048
【０３１１】
【表９】
2019160079.tif 000049
【０３１２】
表３〜表９より、実施例の化合物Ａは、感度及び組成物への相溶性の両者に優れることが確認できた。例えば、化合物Ａは、溶剤として水を含む組成物へも良好に溶解または分散することができることが確認できた。また、実施例２−３３〜２−３８の結果から、実施例の化合物Ａは、アクリルアミド基、水酸基等の親水性基を有するラジカル重合性化合物等との相溶性に優れる結果、無溶剤である場合でも、組成物中への優れた相溶性を発揮できることを確認できた。【０３１３】
実施例の化合物Ａ（化合物Ａ−１及びＡ−２）は、最大吸収波長が３８０ｎｍ以上のものであるが、波長ピークが４００ｎｍ以上の露光光を用いて硬化させた場合でも、十分に硬化でき、感度により優れたものとなることが確認できた。これに対して、比較例１−１〜１−３及び比較例１−５等の化合物は、波長ピークが４００ｎｍ以上の露光光では十分に硬化できない場合があることが確認できた。これにより、実施例の化合物Ａは、組成物の深部も安定的に硬化できる深部硬化性に優れることが確認できた。また、このような深部硬化性により、例えば、インク等の着色剤を含む組成物の硬化等に有用であることが確認できた。【０３１４】
実施例２−２及び２−７の比較から、実施例の化合物Ａをその他のラジカル重合開始剤、特に、化合物Ｉに相当する化合物と併用することで、実施例の化合物Ａを単独で用いた場合よりも、長波長領域の光で組成物を硬化させることができ、感度により優れたものとなることが確認できた。【０３１５】
一方、実施例２−２及び実施例２−７の結果と、比較例２−５及び比較例２−１４〜２−１６の結果と、を比較すると、単にチオキサントン骨格を有するものを、化合物Ｉと併用するのみでは感度向上効果が得られず、化合物Ａ及び化合物Ｉの組合せにより、感度向上効果が得られることが確認できた。【０３１６】
また、実施例２−１〜２−３０は、比較例２−４と比較すると、透明性に優れることが確認できた。このようなことから、実施例の化合物Ａ、それを用いたラジカル重合開始剤及び組成物は、インク等に使用した場合に、色再現性に優れたものとなることが確認できた。
【国際調査報告】
2019160079.tif 000060
2019160079.tif 000061
2019160079.tif 000062
2019160079.tif 000063
2019160079.tif 000064
2019160079.tif 000065
2019160079.tif 000066
2019160079.tif 000067
2019160079.tif 000068
2019160079.tif 000069
2019160079.tif 000070